(57)【特許請求の範囲】
【請求項１】
酸素透過速度が５００ｍｌ・２０μｍ／ｍ２・ｄａｙ・ａｔｍ（２０℃、６５％ＲＨ）以下のガスバリア性樹脂（Ａ）４０〜９９．８重量％、該ガスバリア性樹脂（Ａ）以外の熱可塑性樹脂（Ｂ）０．１〜３０重量％、相容化剤（Ｃ）０．１〜３０重量％、および遷移金属塩（Ｄ）を含有する樹脂組成物であって、
ガスバリア性樹脂（Ａ）が、エチレン含有量５〜６０モル％、ケン化度９０％以上のエチレン−ビニルアルコール共重合体であり、
前記熱可塑性樹脂（Ｂ）が、下記構造式（Ｉ）
【化１】
0005385494.tif 000014
（式中、Ｒ１は水素原子またはメチル基であり、Ｒ２は水素原子またはメチル基であり、Ｒ３およびＲ４は水素原子である）
で示される単位を含むジエン化合物単位および芳香族ビニル化合物単位を有するブロック共重合体であり、
該相容化剤（Ｃ）が、ボロン酸基、および、水の存在下でボロン酸基に転化し得るホウ素含有基からなる群より選ばれる少なくとも一つの官能基を有するスチレン−ジエン系ブロック重合体であり、
該遷移金属塩（Ｄ）が有機酸コバルトであり、
該熱可塑性樹脂（Ｂ）からなる粒子が、該ガスバリア性樹脂（Ａ）のマトリックス中に分散している、樹脂組成物。
【請求項２】
前記ガスバリア性樹脂（Ａ）、熱可塑性樹脂（Ｂ）および相容化剤（Ｃ）の合計重量を基準として、遷移金属塩（Ｄ）を金属元素換算で１〜５０００ｐｐｍの割合で含有する請求項１に記載の樹脂組成物。
【請求項３】
前記熱可塑性樹脂（Ｂ）が、炭素−炭素二重結合を０．０００１ｅｑ／ｇ以上の割合で含有する請求項１または２に記載の樹脂組成物。
【請求項４】
前記熱可塑性樹脂（Ｂ）の数平均分子量が１０００〜５０００００である請求項１〜３のいずれかに記載の樹脂組成物。
【請求項５】
前記ガスバリア性樹脂（Ａ）と前記熱可塑性樹脂（Ｂ）との屈折率の差が０．０１以下である、請求項１〜４のいずれかに記載の樹脂組成物。
【請求項６】
前記ジエン化合物単位がイソプレン単位およびブタジエン単位からなる群より選ばれる少なくとも１種である、請求項１に記載の樹脂組成物。
【請求項７】
前記芳香族ビニル化合物単位がスチレン単位である、請求項１に記載の樹脂組成物。
【請求項８】
請求項１〜７のいずれかに記載の樹脂組成物からなる層を、少なくとも１層含む多層構造体。
【請求項９】
請求項１〜７のいずれかに記載の樹脂組成物からなる層、および熱可塑性ポリエステル層をそれぞれ少なくとも１層含む多層容器。
【発明の詳細な説明】
【技術分野】
【０００１】  本発明は酸素掃去機能を有する樹脂組成物に関する。本発明はまた、上記酸素掃去機能に加え、優れたガスバリア性、防湿性、保香性、およびフレーバーバリア性を有する樹脂組成物、該樹脂組成物を用いた多層容器に関する。
【背景技術】
【０００２】  ガスバリア性樹脂、例えばエチレン−ビニルアルコール共重合体（以下ＥＶＯＨと略することがある）等は、溶融成形が可能で、酸素または炭酸ガスバリア性に優れている。そのため、例えばＥＶＯＨでなる層と、耐湿性、機械的特性等に優れた熱可塑性樹脂（例えば、熱可塑性ポリエステル；以下、熱可塑性ポリエステルをＰＥＳと略することがある）の層とを含む多層構造体が、ガスバリア性を必要とする各種成形体（例えば、フィルム、シート、ボトル、容器等）に利用されている。例えば、このような多層構造体は、多層容器として、とりわけバッグ、ボトル、カップ、パウチ等の形態で種々の分野で使用されている。例えば、食品、化粧品、医化学薬品、トイレタリー等の分野で広く使用されている。【０００３】  前記の多層容器は、酸素、炭酸ガス等のバリア性に優れるものの、缶詰等に使用される金属素材や、瓶詰め等に使用されるガラスのように、酸素等のガスの透過性はゼロに限りなく近いというわけではなく、無視し得ない量のガスを透過する。特に、食品等の容器においては、長期間保存した場合の内容物の酸化による品質の低下が懸念されるため、酸素バリア性の改良が強く望まれている。【０００４】  一方、内容物を充填する時に、内容物とともに酸素が容器内に混入することがある。内容物が酸化されやすいものである場合、この微量の酸素によっても、内容物の品質が低下するおそれがあり、これを防ぐために、容器の材料に酸素掃去機能を付与することが提案されている。この場合、容器外部から内部に侵入しようとする酸素も掃去されるので、包装材料のガスバリア性も向上するという利点がある。【０００５】  例えば、容器の材料を構成するガスバリア性樹脂に酸素掃去機能を付与する方法としては、▲１▼ＥＶＯＨに遷移金属等の酸化触媒を加えることにより、ＥＶＯＨを酸化され易い状態にして酸素掃去機能を付与する方法（特開平４−２１１４４４号公報）；▲２▼ポリ塩化ビニルに金属触媒を加えることにより、ポリ塩化ビニルを酸化され易い状態にして酸素掃去機能を付与する方法（特開平４−４５１４４号公報）；▲３▼ポリオレフィンと酸化触媒からなる樹脂組成物、すなわち酸化され易い状態のポリオレフィンをＥＶＯＨ中に分散させて、ＥＶＯＨに酸素掃去機能を付与する方法（特開平５−１５６０９５号公報）；▲４▼ＥＶＯＨ、ポリオレフィンおよび酸化触媒を配合し、ＥＶＯＨおよびポリオレフィンを酸化され易い状態にして酸素掃去機能を付与する方法（特開平５−１７０９８０号公報）等が知られている。しかしながら、上記した▲１▼および▲２▼の方法は酸素バリア性の向上効果が十分でなく、また▲３▼および▲４▼の方法は、ガスバリア性樹脂の透明性が著しく損なわれるという問題を有している。【０００６】  さらに、前記の多層容器においては、特に層間に接着性樹脂層を設けない場合、容器に飲料、食品等を充填し落下させる等の衝撃を与えると、熱可塑性樹脂層（例えば、ＰＥＳ層）とＥＶＯＨ層との間に剥離（デラミネーション）が生じやすく、外観上の大きな問題となっている。
【発明が解決しようとする課題】
【０００７】  本発明の目的は、酸素掃去機能を有する樹脂組成物を提供することである。本発明の他の目的は上記酸素掃去機能に加え、優れたガスバリア性、透明性、防湿性、保香性、およびフレーバーバリア性を有する樹脂組成物を提供することにある。本発明のさらに他の目的は、上記樹脂組成物からなる層を含む、耐衝撃剥離性に優れ、外観、特に透明性の良好な多層容器を提供することである。
【課題を解決するための手段】
【０００８】  本発明の第１の樹脂組成物は、酸素透過速度が５００ｍｌ・２０μｍ／ｍ２・ｄａｙ・ａｔｍ（２０℃、６５％ＲＨ）以下のガスバリア性樹脂（Ａ）４０〜９９．８重量％、該ガスバリア性樹脂（Ａ）以外の熱可塑性樹脂（Ｂ）０．１〜３０重量％、および相容化剤（Ｃ）０．１〜３０重量％を含有する樹脂組成物であって、該熱可塑性樹脂（Ｂ）は炭素−炭素二重結合を有し、かつ該樹脂組成物の酸素吸収速度は０．００１ｍｌ／ｍ２・ｄａｙ以上である。
【０００９】  好適な実施態様においては、上記第１の樹脂組成物は、さらに遷移金属塩（Ｄ）を含有する。
【００１０】  本発明の第２の樹脂組成物は、酸素透過速度が５００ｍｌ・２０μｍ／ｍ２・ｄａｙ・ａｔｍ（２０℃、６５％ＲＨ）以下のガスバリア性樹脂（Ａ）４０〜９９．８重量％、該ガスバリア性樹脂（Ａ）以外の熱可塑性樹脂（Ｂ）０．１〜３０重量％、相容化剤（Ｃ）０．１〜３０重量％、および遷移金属塩（Ｄ）を含有する樹脂組成物であって、該熱可塑性樹脂（Ｂ）は炭素−炭素二重結合を有する。
【００１１】  好適な実施態様においては、上記第１の樹脂組成物が遷移金属塩（Ｄ）を含有する場合の該遷移金属塩の組成物中の含有量、および第２の樹脂組成物に含有される遷移金属塩（Ｄ）の組成物中の含有量は、上記ガスバリア性樹脂（Ａ）、熱可塑性樹脂（Ｂ）および相容化剤（Ｃ）の合計重量を基準として、金属元素換算で１〜５０００ｐｐｍである。
【００１２】  好適な実施態様においては、上記遷移金属塩（Ｄ）は、鉄、ニッケル、銅、マンガンおよびコバルトからなる群より選ばれる少なくとも１種の遷移金属を有する。
【００１３】  好適な実施態様においては、上記熱可塑性樹脂（Ｂ）は、炭素−炭素二重結合を０．０００１ｅｑ／ｇ以上の割合で含有する。
【００１４】  好適な実施態様においては、上記熱可塑性樹脂（Ｂ）は、下記構造式（Ｉ）
【００１５】
【化４】
0005385494.tif 000002
【００１６】（式中、Ｒ１は水素原子または炭素原子数１〜５のアルキル基、Ｒ２は水素原子、アルキル基、アリール基、アルキルアリール基、アリールアルキル基またはアルコキシ基であり、Ｒ３およびＲ４は各々独立して、水素原子、アルキル基、置換されていてもよいアリール基、−ＣＯＯＲ５、−ＯＣＯＲ６、シアノ基、またはハロゲン原子であり、Ｒ５およびＲ６は各々独立してアルキル基、アリール基、アルキルアリール基、アリールアルキル基またはアルコキシ基である）で示される単位を有する。
【００１７】  好適な実施態様においては、上記熱可塑性樹脂（Ｂ）の数平均分子量は１０００〜５０００００である。
【００１８】  好適な実施態様においては、上記ガスバリア性樹脂（Ａ）は、エチレン含有量５〜６０モル％、ケン化度９０％以上のＥＶＯＨである。
【００１９】  好適な実施態様においては、上記ガスバリア性樹脂（Ａ）と上記熱可塑性樹脂（Ｂ）との屈折率の差は０．０１以下である。
【００２０】  好適な実施態様においては、上記熱可塑性樹脂（Ｂ）からなる粒子が、前記ガスバリア性樹脂（Ａ）のマトリックス中に分散している。
【００２１】  本発明の第３の樹脂組成物は、熱可塑性樹脂（Ｂ）および相容化剤（Ｃ）を含有する樹脂組成物であって、該熱可塑性樹脂（Ｂ）は、下記構造式（Ｉ）
【００２２】
【化５】
0005385494.tif 000003
【００２３】（式中、Ｒ１、Ｒ２、Ｒ３、Ｒ４、Ｒ５およびＲ６は上述のとおりである）
で示される単位を有し、かつ炭素−炭素二重結合を０．０００１ｅｑ／ｇ以上の割合で含有し、さらに該熱可塑性樹脂（Ｂ）の数平均分子量は１０００〜５０００００であり、そして該樹脂組成物の酸素吸収速度は０．１ｍｌ／ｍ２・ｄａｙ以上である。
【００２４】  好適な実施態様においては、上記第３の樹脂組成物は、遷移金属塩（Ｄ）を含有する。
【００２５】  本発明の第４の樹脂組成物は、熱可塑性樹脂（Ｂ）、相容化剤（Ｃ）および遷移金属塩（Ｄ）を含有する樹脂組成物であって、該熱可塑性樹脂（Ｂ）は、下記構造式（Ｉ）
【００２６】
【化６】
0005385494.tif 000004
【００２７】（式中、Ｒ１、Ｒ２、Ｒ３、Ｒ４、Ｒ５およびＲ６は上述のとおりである）
で示される単位を有し、かつ炭素−炭素二重結合を０．０００１ｅｑ／ｇ以上の割合で含有し、そして該熱可塑性樹脂（Ｂ）の数平均分子量は１０００〜５０００００である。
【００２８】  好適な実施態様においては、上記第３の樹脂組成物が遷移金属塩（Ｄ）を含有する場合の該遷移金属塩の組成物中の含有量、および第４の樹脂組成物に含有される遷移金属塩（Ｄ）の組成物中の含有量は、上記熱可塑性樹脂（Ｂ）および相容化剤（Ｃ）の合計重量を基準として、金属元素換算で１〜５００００ｐｐｍである。
【００２９】  好適な実施態様においては、上記遷移金属塩（Ｄ）は、鉄、ニッケル、銅、マンガンおよびコバルトからなる群より選ばれる少なくとも１種の遷移金属を有する。
【００３０】  好適な実施態様においては、上記相容化剤（Ｃ）はカルボキシル基、ボロン酸基、および、水の存在下でボロン酸基に転化し得るホウ素含有基からなる群より選ばれる少なくとも一つの官能基を有する熱可塑性樹脂である
【００３１】  好適な実施態様においては、上記熱可塑性樹脂（Ｂ）は芳香族ビニル化合物単位およびジエン化合物単位を有する。より好適な実施態様においては、上記ジエン化合物単位はイソプレン単位およびブタジエン単位からなる群より選ばれる少なくとも１種である。また、より好適な実施態様においては、上記芳香族ビニル化合物単位はスチレン単位である。さらに、より好適な実施態様においては、上記前記熱可塑性樹脂（Ｂ）はブロック共重合体である。
【００３２】  本発明の多層構造体は、上記第１から第４のいずれかの樹脂組成物からなる層を少なくとも１層含む。
【００３３】  本発明の多層容器は、上記第１から第４のいずれかの樹脂組成物からなる層、および熱可塑性ポリエステル層をそれぞれ少なくとも１層含む。
【発明を実施するための形態】
【００３４】  以下に、本発明を詳細に説明する。
本明細書において、酸素を“掃去する”とは、与えられた環境から酸素を吸収・消費し、またはその量を減少させることを言う。
【００３５】  本発明の第１の樹脂組成物および第２の樹脂組成物に含有されるガスバリア性樹脂（Ａ）の種類は特に限定されず、良好なガスバリア性を有する樹脂であればいずれも使用することができる。具体的には、酸素透過速度が５００ｍｌ・２０μｍ／ｍ２・ｄａｙ・ａｔｍ（２０℃、６５％ＲＨ）以下である樹脂が用いられる。これは、２０℃、相対湿度６５％の環境下で測定したときに、１気圧の酸素の差圧がある状態で、面積１ｍ２、２０μｍ厚のフィルムを１日に透過する酸素の体積が、５００ｍｌ以下であることを意味する。酸素透過速度が５００ｍｌ・２０μｍ／ｍ２・ｄａｙ・ａｔｍを超えると、得られる樹脂組成物のガスバリア性が不十分となる。ガスバリア性樹脂（Ａ）の酸素透過速度は、好適には１００ｍｌ・２０μｍ／ｍ２・ｄａｙ・ａｔｍ以下であり、より好適には２０ｍｌ・２０μｍ／ｍ２・ｄａｙ・ａｔｍ以下であり、さらに好適には５ｍｌ・２０μｍ／ｍ２・ｄａｙ・ａｔｍ以下である。
【００３６】  ガスバリア性樹脂（Ａ）の屈折率は、１．５０〜１．５６の範囲が好ましい。この範囲を逸脱すると、後述のように、ガスバリア性樹脂（Ａ）の屈折率と熱可塑性樹脂（Ｂ）の屈折率との差が大きくなり、得られる樹脂組成物の透明性が低下する虞がある。一般に、酸素吸収性を有する熱可塑性樹脂（Ｂ）の屈折率が上記範囲にあることが多いことから、熱可塑性樹脂（Ｂ）とガスバリア性樹脂（Ａ）の屈折率の差を小さくすることが容易となり、結果として透明性の良好な樹脂組成物を得ることが可能となる。ガスバリア性樹脂（Ａ）の屈折率は、より好ましくは１．５１以上であり、さらに好ましくは１．５２以上である。また好ましくは１．５５以下であり、さらに好ましくは１．５４以下である。
【００３７】  上記のようなガスバリア性樹脂（Ａ）の例としては、ポリビニルアルコール系樹脂、ポリアミド樹脂、ポリ塩化ビニル樹脂、ポリアクリロニトリル樹脂等が代表的な樹脂として例示されるが、これらの樹脂に限定されない。
【００３８】  上記ガスバリア性樹脂（Ａ）のうち、ポリビニルアルコール系樹脂は、ビニルエステルの単独重合体、またはビニルエステルと他の単量体との共重合体（特にビニルエステルとエチレンとの共重合体）を、アルカリ触媒等を用いてケン化して得られる。ビニルエステルとしては、酢酸ビニルが代表的な化合物として挙げられるが、その他の脂肪酸ビニルエステル（プロピオン酸ビニル、ピバリン酸ビニル等）も使用できる。
【００３９】  上記ポリビニルアルコール系樹脂のビニルエステル成分のケン化度は、好適には９０％以上であり、より好適には９５％以上であり、さらに好適には９６％以上である。ケン化度が９０モル％未満では、高湿度下でのガスバリア性が低下する。また、上記ポリビニルアルコール系樹脂（Ａ）がＥＶＯＨである場合、熱安定性が不充分となり、成形時にゲル・ブツが発生し易くなる。
【００４０】  ポリビニルアルコール系樹脂（Ａ）がケン化度の異なる２種類以上のポリビニルアルコール系樹脂の混合物からなる場合には、混合重量比から算出される平均値をケン化度とする。
【００４１】  上記のようなポリビニルアルコール系樹脂（Ａ）の中でも、溶融成形が可能で、高湿度下でのガスバリア性が良好な点から、ＥＶＯＨが好適である。
【００４２】  ＥＶＯＨのエチレン含有量は５〜６０モル％であるのが好ましい。エチレン含有量が５モル％未満では、高湿度下でのガスバリア性が低下し溶融成形性も悪化することがある。ＥＶＯＨのエチレン含有量は、好適には１０モル％以上であり、より好適には１５モル％以上、最適には２０モル％以上である。一方、エチレン含有量が６０モル％を超えると十分なガスバリア性が得られないことがある。エチレン含有量は、好適には５５モル％以下であり、より好適には５０モル％以下である。
【００４３】  好適に用いられるＥＶＯＨは、上述のように、エチレン含有量が５〜６０モル％であり、かつケン化度が９０％以上である。本発明の樹脂組成物を含む多層容器において、耐衝撃剥離性に優れたものを所望する場合は、エチレン含有量が２５モル％以上５５モル％以下であり、ケン化度が９０％以上９９％未満のＥＶＯＨを使用することが好ましい。
【００４４】  ＥＶＯＨがエチレン含有量の異なる２種類以上のＥＶＯＨの混合物からなる場合には、混合重量比から算出される平均値をエチレン含有量とする。この場合、エチレン含有量が最も離れたＥＶＯＨ同士のエチレン含有量の差が３０モル％以下であり、かつケン化度の差が１０％以下であることが好ましい。これらの条件から外れる場合には、樹脂組成物層の透明性が損なわれる場合がある。エチレン含有量の差はより好適には２０モル％以下であり、さらに好適には１５モル％以下である。また、ケン化度の差はより好適には７％以下であり、さらに好適には５％以下である。本発明の樹脂組成物を含む多層容器において、耐衝撃剥離性およびガスバリア性がより高いレベルでバランスがとれたものを所望する場合は、エチレン含有量が２５モル％以上５５モル％以下であり、ケン化度が９０％以上９９％未満のＥＶＯＨ（ａ１）と、エチレン含有量が２５モル％以上５５モル％以下であり、ケン化度が９９％以上のＥＶＯＨ（ａ２）とを、配合重量比ａ１／ａ２が５／９５〜９５／５となるように混合して使用することが好ましい。
【００４５】  ＥＶＯＨのエチレン含有量およびケン化度は、核磁気共鳴（ＮＭＲ）法により求めることができる。
【００４６】  このＥＶＯＨには、上述のように、本発明の目的が阻害されない範囲で、エチレンおよびビニルアルコール以外の単量体を共重合成分として少量含有することもできる。このような単量体の例としては、次の化合物が挙げられる：プロピレン、１−ブテン、イソブテン、４−メチル−１−ペンテン、１−ヘキセン、１−オクテン等のα−オレフィン；イタコン酸、メタクリル酸、アクリル酸、マレイン酸等の不飽和カルボン酸、その塩、その部分または完全エステル、そのニトリル、そのアミド、その無水物；ビニルトリメトキシシラン、ビニルトリエトキシシラン、ビニルトリ（β−メトキシ−エトキシ）シラン、γ−メタクリルオキシプロピルトリメトキシシラン等のビニルシラン系化合物；不飽和スルホン酸またはその塩；アルキルチオール類；ビニルピロリドン類等。
【００４７】  中でも、ＥＶＯＨに共重合成分としてビニルシラン化合物０．０００２〜０．２モル％を含有する場合は、該ＥＶＯＨを含む本発明の組成物を、基材となるべき樹脂（例えば、ＰＥＳ）と共に、共押出成形または共射出成形して多層構造体を得る際に、該基材樹脂との溶融粘性の整合性が改善され、均質な成形物の製造が可能である。ビニルシラン系化合物としては、ビニルトリメトキシシラン、ビニルトリエトキシシランが好適に用いられる。
【００４８】  さらに、ＥＶＯＨにホウ素化合物が添加されている場合にも、ＥＶＯＨの溶融粘性が改善され、均質な共押出または共射出成形物が得られる点で有効である。ここでホウ素化合物としては、ホウ酸類、ホウ酸エステル、ホウ酸塩、水素化ホウ素類等が挙げられる。具体的には、ホウ酸類としては、オルトホウ酸（以下、ホウ酸と略記することがある）、メタホウ酸、四ホウ酸等が挙げられ、ホウ酸エステルとしてはホウ酸トリエチル、ホウ酸トリメチル等が挙げられ、ホウ酸塩としては上記の各種ホウ酸類のアルカリ金属塩、アルカリ土類金属塩、ホウ砂等が挙げられる。これらの化合物のうちでもオルトホウ酸が好ましい。
【００４９】  ホウ素化合物が添加される場合に、その含有量は好適にはホウ素元素換算で２０〜２０００ｐｐｍ、より好適には５０〜１０００ｐｐｍである。この範囲にあることで加熱溶融時のトルク変動が抑制されたＥＶＯＨを得ることができる。２０ｐｐｍ未満ではホウ素化合物の添加効果が不十分となる場合がある。一方、２０００ｐｐｍを超えるとゲル化しやすく、成形性不良となる場合がある。
【００５０】  ＥＶＯＨに、アルカリ金属塩を好適にはアルカリ金属元素換算で５〜５０００ｐｐｍ添加しておくことも層間接着性や相容性の改善のために効果的である。アルカリ金属塩の添加量は、より好適にはアルカリ金属元素換算で２０〜１０００ｐｐｍ、さらに好適には３０〜５００ｐｐｍである。アルカリ金属としては、リチウム、ナトリウム、カリウム等が挙げられ、アルカリ金属塩としては、アルカリ金属の脂肪族カルボン酸塩、芳香族カルボン酸塩、リン酸塩、金属錯体等が挙げられる。例えば、酢酸ナトリウム、酢酸カリウム、リン酸ナトリウム、リン酸リチウム、ステアリン酸ナトリウム、ステアリン酸カリウム、エチレンジアミン四酢酸のナトリウム塩等が挙げられ、これらの中でも酢酸ナトリウム、酢酸カリウム、リン酸ナトリウムが好適である。
【００５１】  ＥＶＯＨに対し、リン酸化合物を好適にはリン酸根換算で２０〜５００ｐｐｍ、より好適には３０〜３００ｐｐｍ、最適には５０〜２００ｐｐｍの割合で添加することも好ましい。上記範囲でリン酸化合物を配合することにより、ＥＶＯＨの熱安定性を改善することができる。特に、長時間にわたる溶融成形を行なう際のゲル状ブツの発生や着色を抑制することができる。
【００５２】  ＥＶＯＨに添加するリン化合物の種類は特に限定されず、リン酸、亜リン酸等の各種の酸やその塩等を用いることができる。リン酸塩は第１リン酸塩、第２リン酸塩、第３リン酸塩のいずれの形であってもよい。リン酸塩のカチオン種も特に限定されないが、カチオン種がアルカリ金属、アルカリ土類金属であることが好ましい。中でも、リン酸二水素ナトリウム、リン酸二水素カリウム、リン酸水素二ナトリウム、リン酸水素二カリウムの形でリン化合物を添加することが好ましい。
【００５３】  ＥＶＯＨの好適なメルトフローレート（ＭＦＲ）（２１０℃、２１６０ｇ荷重下、ＪＩＳ  Ｋ７２１０に基づく）は０．１〜１００ｇ／１０分、より好適には０．５〜５０ｇ／１０分、さらに好適には１〜３０ｇ／１０分である。
【００５４】  ガスバリア性樹脂（Ａ）のうち、ポリアミド樹脂の種類は特に限定されず、例えば、ポリカプロアミド（ナイロン−６）、ポリウンデカンアミド（ナイロン−１１）、ポリラウロラクタム（ナイロン−１２）、ポリヘキサメチレンアジパミド（ナイロン−６，６）、ポリヘキサメチレンセバカミド（ナイロン−６，１０）等の脂肪族ポリアミド単独重合体；カプロラクタム／ラウロラクタム共重合体（ナイロン−６／１２）、カプロラクタム／アミノウンデカン酸共重合体（ナイロン−６／１１）、カプロラクタム／ω−アミノノナン酸共重合体（ナイロン−６／９）、カプロラクタム／ヘキサメチレンアジパミド共重合体（ナイロン−６／６，６）、カプロラクタム／ヘキサメチレンアジパミド／ヘキサメチレンセバカミド共重合体（ナイロン−６／６，６／６，１０）等の脂肪族ポリアミド共重合体；ポリメタキシリレンアジパミド（ＭＸ−ナイロン）、ヘキサメチレンテレフタラミド／ヘキサメチレンイソフタラミド共重合体（ナイロン−６Ｔ／６Ｉ）等の芳香族ポリアミドが挙げられる。これらのポリアミド樹脂は、それぞれ単独で用いることもできるし、２種以上を混合して用いることもできる。これらの中でも、ポリカプロアミド（ナイロン−６）、ポリヘキサメチレンアジパミド（ナイロン−６，６）がガスバリア性の観点から好適である。
【００５５】  ポリ塩化ビニル樹脂としては、塩化ビニルまたは塩化ビニリデンの単独重合体のほか、酢酸ビニル、マレイン酸誘導体、高級アルキルビニルエーテル等との共重合体が挙げられる。
【００５６】  ポリアクリロニトリル樹脂としては、アクリロニトリルの単独重合体のほか、アクリル酸エステル等との共重合体が挙げられる。
【００５７】  ガスバリア性樹脂（Ａ）として、これらのうちの１種を使用してもよいし、２種以上を混合して使用してもよい。これらの中でも、ポリビニルアルコール系樹脂が好ましく、エチレン含有量５〜６０モル％、ケン化度９０％以上のＥＶＯＨがより好ましい。
【００５８】  本発明においては、本発明の目的を阻害しない範囲で、熱安定剤、紫外線吸収剤、酸化防止剤、着色剤、フィラー、他の樹脂（ポリアミド、ポリオレフィン等）をあらかじめガスバリア性樹脂（Ａ）にブレンドすることもできる。
【００５９】  本発明の樹脂組成物に含有される熱可塑性樹脂（Ｂ）は、炭素−炭素二重結合を含有する。炭素−炭素二重結合は酸素と効率よく反応するので、このような熱可塑性樹脂（Ｂ）は酸素掃去機能を有する。なお、本発明において、炭素−炭素二重結合とは共役二重結合を包含するが、芳香環に含まれる多重結合は包含しない。
【００６０】  本発明の第１の樹脂組成物および第２の樹脂組成物においては、熱可塑性樹脂（Ｂ）の種類としては上記特徴を有する樹脂であって、かつ上記のガスバリア性樹脂（Ａ）以外の樹脂であれば特に限定されない。また、本発明の第３の樹脂組成物および第４の樹脂組成物においては、熱可塑性樹脂（Ｂ）の種類は、上記特徴を有する樹脂であれば特に限定されない。
【００６１】  本発明の第３の樹脂組成物および第４の樹脂組成物において、この炭素−炭素二重結合は、熱可塑性樹脂（Ｂ）に０．０００１ｅｑ／ｇ（等量／ｇ）以上含有されることが必要であり、、好適には０．０００５ｅｑ／ｇ以上、より好適には０．００１ｅｑ／ｇ以上含有される。炭素−炭素二重結合の含有量が０．０００１ｅｑ／ｇ未満である場合、得られる樹脂組成物の酸素掃去機能が不十分となる。また、本発明の第１の樹脂組成物および第２の樹脂組成物においても、炭素−炭素二重結合の含有量は上記の数値以上であることが好ましい。
【００６２】  炭素−炭素二重結合は、熱可塑性樹脂（Ｂ）の主鎖に含まれてもよく、側鎖に含まれてもよいが、側鎖に含まれる二重結合の量が多い方が（すなわち、炭素−炭素二重結合を有している基が側鎖に多い方が）、酸素との反応の効率の観点から好ましい。側鎖に含まれる炭素−炭素二重結合として、下記構造式（Ｉ）で示される構造単位に含まれる二重結合が好ましい：
【００６３】
【化７】
0005385494.tif 000005
【００６４】（式中、Ｒ１は水素原子または炭素原子数１〜５のアルキル基、Ｒ２は水素原子、アルキル基、アリール基、アルキルアリール基、アリールアルキル基またはアルコキシ基であり、Ｒ３およびＲ４は各々独立して、水素原子、アルキル基、置換されていてもよいアリール基、−ＣＯＯＲ５、−ＯＣＯＲ６、シアノ基、またはハロゲン原子であり、Ｒ５およびＲ６は各々独立してアルキル基、アリール基、アルキルアリール基、アリールアルキル基またはアルコキシ基である）。上記Ｒ２、Ｒ３、Ｒ４、Ｒ５およびＲ６において、アルキル基の炭素原子数は、好ましくは１〜１０であり、アリ−ル基の炭素原子数は、好ましくは６〜１０であり、アルキルアリ−ル基およびアリールアルキル基の炭素原子数は好ましくは７〜１１であり、アルコキシ基の炭素原子数は好ましくは１〜１０である。アルキル基の例としてはメチル基、エチル基、プロピル基、ブチル基が、アリール基の例としてはフェニル基が、アルキルアリール基の例としてはトリル基が、アリールアルキル基の例としてはベンジル基が、アルコキシ基の例としてはメトキシ基、エトキシ基が、ハロゲン原子の例としては塩素原子が、それぞれ挙げられる。
【００６５】  構造式（Ｉ）で示される構造単位の中でも、ジエン化合物由来の構造単位が好ましい。該構造を有する熱可塑性樹脂の製造が容易であるためである。このようなジエン化合物としては、イソプレン、ブタジエン、２−エチルブタジエン、２−ブチルブタジエン等が挙げられる。これらの１種のみを使用してもよいし、２種以上を併用してもよい。ジエン化合物の例と、該ジエン化合物から誘導される構造式（Ｉ）で示される基の種類との関係を表１に示す。
【００６６】
【表１】
0005385494.tif 000006
【００６７】  これらの中でも、酸素との反応の効率の観点から、Ｒ２が炭素数１〜５のアルキル基であるものが好ましく、Ｒ２がメチル基であるもの（すなわち、イソプレン由来の構造単位）がより好ましい。イソプレンは入手が容易であり、他の単量体との共重合も可能であるので、熱可塑性樹脂（Ｂ）の製造コストの点からも好適である。また、入手が容易であり、他の単量体との共重合が可能であるという観点からは、ブタジエンも好ましい。
【００６８】  構造式（Ｉ）で示される構造単位がジエン化合物由来である場合、ジエン化合物由来の全構造単位に対する、構造式（Ｉ）で示される構造単位の割合は、１０％以上であることが好ましく、２０％以上がより好ましく、３０％以上がさらにより好ましい。前記割合を１０％以上にするためには、不活性な有機溶媒中で、ルイス塩基を共触媒として用いてジエン化合物をアニオン重合する、当該分野で一般に用いられる方法が採用される。
【００６９】  構造式（Ｉ）で示される構造単位を有する熱可塑性樹脂（Ｂ）を得るためには、ジエン化合物を含む単量体を重合させる際に、共触媒としてルイス塩基を使用することが好ましい。ルイス塩基としては、例えばジメチルエーテル、ジエチルエーテル、メチルエチルエーテル、テトラヒドロフラン等のエーテル類、エチレングリコールジエチルエーテル、エチレングリコールジメチルエーテル等のグリコールエーテル類、Ｎ，Ｎ，Ｎ’，Ｎ’−テトラメチルエチレンジアミン（ＴＭＥＤＡ）、トリエチレンジアミン等の第三級アミン類、Ｎ−メチルモルホリン、Ｎ−エチルモルホリン等のエーテル含有アミン類等が挙げられる。これらのルイス塩基は、通常、後述の開始剤１００重量部あたり０．１〜４００重量部使用される。
【００７０】  本発明の樹脂組成物に用いられる熱可塑性樹脂（Ｂ）は、芳香族ビニル化合物と上記ジエン化合物との共重合体であることが好ましい。熱可塑性樹脂（Ｂ）が該共重合体である場合、ジエン化合物に由来する炭素−炭素二重結合部分が酸素と反応し易くなり、得られる樹脂組成物の酸素バリア性および酸素掃去機能が向上する。また、芳香族ビニル化合物とジエン化合物との共重合比率を調節することにより、熱可塑性樹脂（Ｂ）の溶融挙動や硬度を制御することができる。さらに、該共重合比率を調節することにより、熱可塑性樹脂（Ｂ）の屈折率を所望の値にすることができる。従って、ガスバリア性樹脂（Ａ）の屈折率と熱可塑性樹脂（Ｂ）の屈折率との差を小さくすることができ、その結果、透明性に優れた製品が得られる。
【００７１】  上記芳香族ビニル化合物としては、スチレン、１−ビニルナフタレン、２−ビニルナフタレン、３−ビニルナフタレン、２−メチルスチレン、３−メチルスチレン、４−メチルスチレン、４−プロピルスチレン、４−シクロヘキシルスチレン、４−ドデシルスチレン、２−エチル−４−ベンジルスチレン、４−（フェニルブチル）スチレン等が挙げられる。これらの中でも、コストおよび重合の容易さの観点からスチレンが最も好ましい。一方、ジエン化合物としては、前述の化合物が例として挙げられる。
【００７２】  芳香族ビニル化合物とジエン化合物の共重合体の形態としては、ランダム共重合体、ブロック共重合体、グラフト共重合体、またはそれらの複合物等いずれの形態であってもよい。製造の容易さ、得られる熱可塑性樹脂（Ｂ）の機械的特性、取り扱いの容易さ、および酸素掃去機能の観点から、ブロック共重合体であることが好ましい。
【００７３】  上記ブロック共重合体において、芳香族ビニル化合物ブロックの分子量は、好適には３００〜１０００００であり、より好適には１０００〜５００００であり、さらに好適には３０００〜５００００である。芳香族ビニル化合物ブロックの分子量が３００未満の場合は、熱可塑性樹脂（Ｂ）の溶融粘度が低くなり、得られる樹脂組成物の成形性、加工性およびハンドリング性に問題が生じる場合がある。さらに、成形物とした場合の機械的特性が低下する場合がある。加えて、熱可塑性樹脂（Ｂ）のガスバリア性樹脂（Ａ）への分散性が低下し、透明性、ガスバリア性および酸素掃去機能が低下する場合がある。一方、芳香族ビニル化合物ブロックの分子量が１０００００を越える場合には、熱可塑性樹脂（Ｂ）の溶融粘度が高くなって熱可塑性が損なわれるので、得られる樹脂組成物の成形性および加工性が低下する場合がある。また、上記と同様に熱可塑性樹脂（Ｂ）のガスバリア性樹脂（Ａ）への分散性が低下し、透明性、ガスバリア性および酸素掃去機能が低下する場合がある。
【００７４】  ブロック共重合体のブロック形態としては、例えばＸ（ＹＸ）ｎ、（ＸＹ）ｎ等が挙げられる。ここで、Ｘは芳香族ビニル化合物ブロック、Ｙはジエン化合物ブロックを示し、ｎは１以上の整数である。これらの中でも、２元ブロック共重合体および３元ブロック共重合体が好ましく、機械的特性の観点から３元ブロック共重合体がより好ましい。中でも、芳香族ビニル化合物ブロックがポリスチレンブロックであり、ジエン化合物ブロックがポリイソプレンブロックであることがコストおよび重合の容易さの観点から好適である。
【００７５】  上記ブロック共重合体の製造方法は特に限定されないが、アニオン重合法が好適である。具体的には、アルキルリチウム化合物を開始剤として芳香族ビニル化合物とジエン化合物とを共重合し、カップリング剤によってカップリングする方法、ジリチウム系化合物を開始剤として、ジエン化合物と芳香族ビニル化合物とを逐次重合する方法等が挙げられるが、これらに限定されるものではない。アルキルリチウム化合物としては、アルキル基の炭素原子数が１〜１０のアルキルリチウム化合物、例えば、メチルリチウム、エチルリチウム、ベンジルリチウム、ｎ−ブチルリチウム、ｓｅｃ−ブチルリチウム、ｔｅｒｔ−ブチルリチウム等が好ましい。
【００７６】  カップリング剤としてはジクロロメタン、ジブロモメタン、ジクロロエタン、ジブロモエタン等が用いられる。ジリチウム化合物としては、例えば、ナフタレンジリチウム、オリゴスチリルジリチウム、ジリチオヘキシルベンゼン等が挙げられる。使用量は、重合に用いられる全モノマー１００重量部に対し、開始剤０．０１〜０．２重量部、カップリング剤０．０４〜０．８重量部が適当である。
【００７７】  上記熱可塑性樹脂（Ｂ）はヘテロ原子を含む官能基を有していてもよい。特に、本発明の第１の樹脂組成物および第２の樹脂組成物において、樹脂組成物全体のモルフォロジーを安定させ、さらに、樹脂組成物からなる層を有する多層容器を製造する場合には、該容器における多層構造体の耐衝撃剥離性を改善することができるので好適である。ヘテロ原子を含む官能基を有する熱可塑性樹脂（Ｂ）の製造方法は特に限定されない。少なくとも１つの末端にアルカリ金属を含有する重合体を、重合体末端のアルカリ金属と反応し得る特定の末端処理剤と反応させる方法等が例示される。
【００７８】  熱可塑性樹脂（Ｂ）に含有され得る、ヘテロ原子を含む官能基としては、以下のようなものが挙げられる。
【００７９】［Ｉ］活性水素含有極性基
−ＳＯ３Ｈ，−ＳＯ２Ｈ、−ＳＯＨ、−ＮＨ２、−ＮＨＲ、＞Ｃ＝ＮＨ、−ＣＯＮＨ２、−ＣＯＮＨＲ、−ＣＯＮＨ−、−ＯＨ、−ＳＨ
［ＩＩ］窒素を含有し活性水素を含有しない極性基
−ＮＲ２、−ＮＲ−、＞Ｃ＝Ｎ−、−ＣＮ、−ＮＣＯ、−ＯＣＮ、−ＳＣＮ、−ＮＯ、−ＮＯ２、−ＮＣＳ、−ＣＯＮＲ２、−ＣＯＮＲ−
［ＩＩＩ］エポキシ基またはチオエポキシ基含有極性基
［ＩＶ］カルボニル基またはチオカルボニル基含有極性基
−ＣＨＯ、−ＣＯＯＨ、−ＣＯＯＲ、−ＣＯＲ、＞Ｃ＝Ｏ、＞Ｃ＝Ｓ、−ＣＨＳ、−ＣＳＯＲ、−ＣＳＯＨ
［Ｖ］リン含有極性基
−Ｐ（ＯＲ）２、−Ｐ（ＳＲ）２、−ＰＯ（ＯＲ）２、−ＰＯ（ＳＲ）２、−ＰＳ（ＯＲ）２、−ＰＳ（ＳＲ）２、−ＰＯ（ＳＲ）（ＯＲ）、−ＰＳ（ＳＲ）（ＯＲ）
［ＶＩ］Ｍ（Ｍは、Ｓｉ、Ｇｅ、Ｓｎ、Ｐｂのいずれか）含有極性基
−ＭＸ３、−ＭＸ２Ｒ、−ＭＸＲ２、−ＭＲ３
（上記一般式中、Ｒはアルキル基、フェニル基またはアルコキシ基、Ｘはハロゲン原子を表す。）
【００８０】  熱可塑性樹脂（Ｂ）を製造するための溶媒としては、上記の開始剤、カップリング剤およびルイス塩基に対して不活性な有機溶媒が使用される。これらの中でも、炭素原子数が６〜１２の飽和炭化水素、環状飽和炭化水素、芳香族炭化水素が好ましい。例えば、ヘキサン、ヘプタン、オクタン、デカン、シクロヘキサン、トルエン、ベンゼン、キシレン等が挙げられる。熱可塑性樹脂（Ｂ）を製造するための重合反応は通常−２０〜８０℃の温度範囲で、１〜５０時間行われる。
【００８１】  例えば、重合反応液をメタノール等の貧溶媒中に滴下し、反応生成物を析出させた後、核反応生成物を加熱または減圧乾燥するか、重合反応液を沸騰水中に滴下し、溶媒を共沸・除去した後、加熱または減圧乾燥することにより、熱可塑性樹脂（Ｂ）が得られる。なお、重合後に存在する二重結合は、本発明の樹脂組成物の効果を阻害しない範囲で、その一部が水素により還元されていても構わない。
【００８２】  熱可塑性樹脂（Ｂ）の分子量は、好適には１０００〜５０００００であり、より好適には１００００〜２５００００であり、さらに好適には４００００〜２０００００の範囲である。熱可塑性樹脂（Ｂ）の分子量が１０００未満の場合には、ガスバリア性樹脂（Ａ）への分散性が低下し、透明性、ガスバリア性および酸素掃去機能が低下する場合がある。分子量が５０００００を超える場合、同様の問題に加えて樹脂組成物の加工性も悪くなる場合がある。
【００８３】  熱可塑性樹脂（Ｂ）は、単一の樹脂であっても複数の樹脂からなる混合物であってもよい。いずれの場合にも、透明性の良好な成形物を得たい場合には、厚み２０μｍのフィルムにおいて、その内部ヘイズ値が１０％以下であるのが好ましい。
【００８４】  本発明の第１の樹脂組成物および第２の樹脂組成物においては、本発明に用いられる熱可塑性樹脂（Ｂ）の屈折率と、ガスバリア性樹脂（Ａ）の屈折率との差が０．０１以下であることが好ましい。ガスバリア性樹脂（Ａ）と熱可塑性樹脂（Ｂ）との屈折率の差が０．０１を超える場合、得られる樹脂組成物の透明性が悪化する場合がある。屈折率の差は０．００７以下がより好ましく、０．００５以下がさらに好ましい。ただし、ガスバリア性樹脂（Ａ）が２種類以上のガスバリア性樹脂からなる場合（例えば、異なる２種類のＥＶＯＨからなる場合）は、各々のガスバリア性樹脂の屈折率と重量割合とから算出される屈折率の平均値をもってガスバリア性樹脂（Ａ）の屈折率とする。
【００８５】  熱可塑性樹脂（Ｂ）は、酸化防止剤を含有していてもよい。酸化防止剤としては、例えば次の化合物が挙げられる。２，５−ジ−ｔｅｒｔ−ブチルハイドロキノン、２，６−ジ−ｔｅｒｔ−ブチル−ｐ−クレゾール、４，４’−チオビス−（６−ｔｅｒｔ−ブチルフェノール）、２，２’−メチレン−ビス−（４−メチル−６−ｔｅｒｔ−ブチルフェノール）、オクタデシル−３−（３’，５’−ジ−ｔｅｒｔ−ブチル−４’−ヒドロキシフェニル）プロピオネート、４，４’−チオビス−（６−ｔｅｒｔ−ブチルフェノール）、２−ｔｅｒｔ−ブチル−６−（３−ｔｅｒｔ−ブチル−２−ヒドロキシ−５−メチルベンジル）−４−メチルフェニルアクリレート、ペンタエリスリトールテトラキス（３−ラウリルチオプロピオネート）、２，６−ジ−（ｔｅｒｔ−ブチル）−４−メチルフェノール（ＢＨＴ）、２，２−メチレンビス−（６−ｔｅｒｔ−ブチル−ｐ−クレゾール）、亜リン酸トリフェニル、亜リン酸トリス−（ノニルフェニル）、チオジプロピオン酸ジラウリル等。
【００８６】  酸化防止剤の添加量は、樹脂組成物中の各成分の種類、含有量、樹脂組成物の使用目的、保存条件等を考慮して適宜決定される。通常、熱可塑性樹脂（Ｂ）に含有される酸化防止剤の量は、熱可塑性樹脂（Ｂ）と酸化防止剤の合計重量を基準として、０．０１〜１重量％であることが好ましく、０．０２〜０．５重量％であることがより好ましい。酸化防止剤の量が多すぎると、熱可塑性樹脂（Ｂ）と酸素との反応が妨げられるため、本発明の樹脂組成物の酸素バリア性および酸素掃去機能が不十分となる場合がある。一方、酸化防止剤の量が少なすぎると、熱可塑性樹脂（Ｂ）の保存時または溶融混練時に、酸素との反応が進行し、本発明の樹脂組成物の実使用前に酸素掃去機能が低下してしまう場合がある。
【００８７】  例えば、熱可塑性樹脂（Ｂ）を比較的低温で、もしくは不活性ガス雰囲気下で保存する場合、または窒素シールした状態で溶融混練して樹脂組成物を製造する場合等は、酸化防止剤の量は少なくてもよい。また、酸化を促進するために溶融混合時に酸化触媒を添加する場合、熱可塑性樹脂（Ｂ）がある程度の量の酸化防止剤を含んでいても、良好な酸素掃去機能を有する樹脂組成物を得ることができる。
【００８８】  本発明の樹脂組成物に含有される相容化剤（Ｃ）は、ガスバリア性樹脂（Ａ）と熱可塑性樹脂（Ｂ）との相容性を向上させ、得られる樹脂組成物に安定したモルフォロジーを形成させる化合物である。相容化剤（Ｃ）の種類は特に限定されず、使用するガスバリア性樹脂（Ａ）および熱可塑性樹脂（Ｂ）の組み合わせにより適宜選択される。
【００８９】  ガスバリア性樹脂（Ａ）がポリビニルアルコール系樹脂のように極性の高い樹脂である場合には、相容化剤（Ｃ）としては極性基を含有する炭化水素系重合体またはＥＶＯＨであることが好ましい。例えば、極性基を含有する炭化水素系重合体の場合には、重合体のベースとなる炭化水素重合体部分により、該相容化剤（Ｃ）と熱可塑性樹脂（Ｂ）との親和性が良好となる。同時に極性基により、該相容化剤（Ｃ）とガスバリア性樹脂（Ａ）との親和性が良好となる。その結果、得られる樹脂組成物に安定したモルフォロジーを形成させることができる。
【００９０】  上記の極性基を含有する炭化水素系重合体のベースとなる炭化水素重合体部分を形成する単量体としては、次の化合物が挙げられる：エチレン、プロピレン、１−ブテン、イソブテン、３−メチルペンテン、１−ヘキセン、１−オクテン等のα−オレフィン類；スチレン、α−メチルスチレン、２−メチルスチレン、４−メチルスチレン、４−プロピルスチレン、４−ｔｅｒｔ−ブチルスチレン、４−シクロヘキシルスチレン、４−ドデシルスチレン、２−エチル−４−ベンジルスチレン、４−（フェニルブチル）スチレン、２，４，６−トリメチルスチレン、モノフルオロスチレン、ジフルオロスチレン、モノクロロスチレン、ジクロロスチレン、メトキシスチレン、ｔｅｒｔ−ブトキシスチレン等のスチレン類；１−ビニルナフタレン、２−ビニルナフタレン等のビニルナフタレン類；インデン、アセナフチレン等のビニレン基含有芳香族化合物；ブタジエン、イソプレン、２，３−ジメチルブタジエン、ペンタジエン、ヘキサジエン等の共役ジエン化合物等。上記炭化水素系重合体は、これらの単量体の一種を主として含有していてもよいし、二種以上を主として含有していてもよい。
【００９１】  上記単量体を用いて、後述のように、極性基を含有する炭化水素系重合体が調製され、該単量体は次のようなポリマーでなる炭化水素重合体部分を形成する：ポリエチレン（超低密度、低密度、直鎖状低密度、中密度、高密度）、エチレン−（メタ）アクリル酸エステル（メチルエステル、エチルエステル等）共重合体、エチレン−酢酸ビニル共重合体、エチレン−ビニルアルコール共重合体、ポリプロピレン、エチレン−プロピレン共重合体等のオレフィン系重合体；ポリスチレン、スチレン−アクリロニトリル共重合体、スチレン−アクリロニトリル−ブタジエン共重合体、スチレン−ジエン系ブロック共重合体（スチレン−イソプレン−ブロック共重合体、スチレン−ブタジエン共重合体、スチレン−イソプレン−スチレンブロック共重合体等）、その水添物等のスチレン系重合体；ポリメチルアクリレート、ポリエチルアクリレート、ポリメチルメタクリレート等の（メタ）アクリル酸エステル系重合体；ポリ塩化ビニル、フッ化ビニリデン等のハロゲン化ビニル系重合体；ポリエチレンテレフタレート、ポリブチレンテレフタレート等の半芳香族ポリエステル；ポリバレロラクトン、ポリカプロラクトン、ポリエチレンサクシネート、ポリブチレンサクシネート等の脂肪族ポリエステル等。これらの中でも、熱可塑性樹脂（Ｂ）を構成する単量体を構成成分として含有することが好ましい場合が多い。例えば、熱可塑性樹脂（Ｂ）がポリスチレンを含む場合、相容化剤（Ｃ）の炭化水素重合体部分を構成するポリマーとしては、ポリスチレン、スチレン−ジエン系ブロック共重合体（スチレン−イソプレン−ブロック共重合体、スチレン−ブタジエン共重合体、スチレン−イソプレン−スチレンブロック共重合体等）、その水添物等のスチレン系重合体が好ましい。
【００９２】  相容化剤（Ｃ）に含有される極性基としては特に限定されないが、酸素原子を含有する官能基が好ましい。具体的には、活性水素含有極性基（−ＳＯ３Ｈ、−ＳＯ２Ｈ，−ＳＯＨ、−ＣＯＮＨ２、−ＣＯＮＨＲ、−ＣＯＮＨ−、−ＯＨ等）、窒素を含有し活性水素を含有しない極性基（−ＮＣＯ、−ＯＣＮ、−ＮＯ、−ＮＯ２、−ＣＯＮＲ２、−ＣＯＮＲ−等）、エポキシ基、カルボニル基含有極性基（−ＣＨＯ、−ＣＯＯＨ，−ＣＯＯＲ，−ＣＯＲ、＞Ｃ＝Ｏ、−ＣＳＯＲ、−ＣＳＯＨ等）、リン含有極性基（−Ｐ（ＯＲ）２、−ＰＯ（ＯＲ）２、−ＰＯ（ＳＲ）２、−ＰＳ（ＯＲ）２、−ＰＯ（ＳＲ）（ＯＲ）、−ＰＳ（ＳＲ）（ＯＲ）等）、ホウ素含有極性基等が挙げられる。（上記一般式中、Ｒはアルキル基、フェニル基またはアルコキシ基を表す。）
【００９３】  極性基を含有する炭化水素系重合体の製造法は特に限定されない。例えば、次の方法が挙げられる：１）上記炭化水素重合体部分を形成し得る単量体と、極性基（または、該極性基を形成し得る基）を含有する単量体とを共重合する方法；２）上記炭化水素重合体部分を形成し得る単量体を重合する際に、上記極性基（または、該極性基を形成し得る基）を有する開始剤または連鎖移動剤を利用する方法；３）上記炭化水素重合体部分を形成し得る単量体をリビング重合し、上記極性基（または、該極性基を形成し得る基）を有する単量体を停止剤（末端処理剤）として利用する方法；および４）上記炭化水素重合体部分を形成し得る単量体を重合して重合体を得、該重合体中の反応性の部分、例えば炭素−炭素二重結合部分に、上記極性基（または、該極性基を形成し得る基）を有する単量体を反応により導入する方法。上記１）の方法において、共重合を行う際には、ランダム共重合、ブロック共重合、グラフト共重合のいずれの重合方法も採用され得る。
【００９４】  相容化剤（Ｃ）が炭化水素系重合体である場合に、特に好ましい極性基としては、カルボキシル基およびホウ素含有極性基（ボロン酸基、および、水の存在下でボロン酸基に転化し得るホウ素含有基）が挙げられる。以下、これらの極性基、および該極性基を含有する炭化水素系重合体について順次説明する。
【００９５】  本明細書においては、「カルボキシル基」とは、カルボキシル基に加えて、カルボン酸無水物基およびカルボン酸塩基をも包含する。これらのうちカルボン酸塩基とは、カルボン酸の全部または一部が金属塩の形で存在しているものである。上記金属塩の金属としては、リチウム、ナトリウム、カリウム等のアルカリ金属、マグネシウム、カルシウム等のアルカリ土類金属、亜鉛、マンガン、コバルト等の遷移金属等が挙げられる。これらの中でも、亜鉛が相容性の観点から好ましい。
【００９６】  カルボキシル基を含有する炭化水素系重合体を調製する方法は特に限定されないが、上記１）の方法により、炭化水素重合体部分を形成し得る単量体と、カルボキシル基またはカルボン酸無水物基を含有する単量体とを共重合するのが好適である。このような方法に用いられ得る単量体のうち、カルボキシル基を有する単量体としては、アクリル酸、メタクリル酸、マレイン酸、マレイン酸モノメチル、マレイン酸モノエチル、イタコン酸等が挙げられる。これらの中でも、アクリル酸およびメタクリル酸が好ましい。重合体中のカルボキシル基の含有量は、好ましくは０．５〜２０モル％、より好ましくは２〜１５モル％、さらに好ましくは３〜１２モル％である。
【００９７】  また、カルボン酸無水物基を有する単量体としては、無水イタコン酸、無水マレイン酸等が挙げられ、特に無水マレイン酸が好適である。重合体中のカルボン酸無水物基の含有量としては、好ましくは０．０００１〜５モル％、より好ましくは０．０００５〜３モル％、さらにより好ましくは０．００１〜１モル％である。
【００９８】  カルボン酸塩基は、例えば、上記方法により調製されたカルボキシル基またはカルボン酸無水物基を有する重合体と低分子金属塩との塩交換反応により、重合体に導入される。このときの低分子金属塩は上記した金属の１種を含有していてもよいし、２種以上を含有していてもよい。
【００９９】  低分子金属塩における金属の対イオンとしては、有機酸または塩化物由来のアニオンが挙げられる。有機酸としては、例えば、酢酸、ステアリン酸、ジメチルジチオカルバミン酸、パルミチン酸、２−エチルヘキサン酸、ネオデカン酸、リノール酸、トール酸、オレイン酸、樹脂酸、カプリン酸、ナフテン酸等が挙げられる。特に好ましい低分子金属塩としては、２−エチルヘキサン酸コバルト、ネオデカン酸コバルト、ステアリン酸コバルトおよび酢酸コバルトが挙げられる。
【０１００】  得られるカルボン酸塩基の中和度は、好適には１００％未満、より好適には９０％以下、さらに好適には７０％以下である。また好適には５％以上、より好適には１０％以上、さらに好適には３０％以上である。例えば、好適には５〜９０％、より好適には１０〜７０％である。
【０１０１】  カルボキシル基を含有する炭化水素系重合体の種類は、特に限定されないが、炭化水素重合体部分を形成し得る単量体として、α−オレフィンを用い、上記のカルボキシル基またはカルボン酸無水物基を有する単量体との共重合により得られる共重合体が好ましい。中でも、得られる樹脂組成物の熱安定性の観点から、ランダム共重合体が好ましい。
【０１０２】  上記のランダム共重合体としては、エチレン−アクリル酸共重合体（ＥＡＡ）、エチレン−メタクリル酸共重合体（ＥＭＡＡ）、およびこれらの金属塩が挙げられる。これらの中でも、ＥＭＡＡおよびその金属塩が好ましい。
【０１０３】  また、ポリオレフィンに上記のカルボキシル基またはカルボン酸無水物基を有する単量体をグラフトさせた共重合体も好適に使用される。このときのポリオレフィンとしては、ポリエチレン（例えば、高密度ポリエチレン（ＨＤＰＥ）、低密度ポリエチレン（ＬＤＰＥ）、直鎖状低密度ポリエチレン（ＬＬＤＰＥ）、超低密度ポリエチレン（ＶＬＤＰＥ）など）、ポリプロピレン、共重合ポリプロピレンおよびエチレン−酢酸ビニル共重合体が好適なものとして挙げられる。グラフトする単量体としては、無水マレイン酸が好ましい。
【０１０４】  カルボキシル基を含有する炭化水素系重合体には、次のような単量体を教重合成分として含有していてもよい：酢酸ビニル、プロピオン酸ビニル等のビニルエステル；アクリル酸メチル、アクリル酸エチル、アクリル酸イソプロピル、アクリル酸イソブチル、アクリル酸ｎ−ブチル、アクリル酸２−エチルヘキシル、メタクリル酸メチル、メタクリル酸イソブチル、マレイン酸ジエチル等の不飽和カルボン酸エステル；一酸化炭素等。
【０１０５】  上記のカルボキシル基を含有する重合体のメルトフローレート（ＭＦＲ）（１９０℃、２１６０ｇ荷重下）は、通常０．０１ｇ／１０分以上であり、好適には０．０５ｇ／分以上、より好適には０．１ｇ／１０分以上である。また、ＭＦＲは通常５０ｇ／１０分以下であり、好適には３０ｇ／１０分以下、より好適には１０ｇ／１０分以下である。
【０１０６】  相容化剤（Ｃ）に含有される極性基がホウ素含有極性基である場合には、上述のように、ボロン酸基、および、水の存在下でボロン酸基に転化し得るホウ素含有基が好適である。ボロン酸基とは下記式（ＩＩ）で示されるものである。
【０１０７】
【化８】
0005385494.tif 000007
【０１０８】  上記水の存在下でボロン酸基に転化し得るホウ素含有基とは、水の存在下で加水分解を受けて上記式（ＩＩ）で示されるボロン酸基に転化し得るホウ素含有基を指す。より具体的には、水単独、水と有機溶媒（トルエン、キシレン、アセトン等）との混合物、または５％ホウ酸水溶液と有機溶媒との混合物を溶媒とし、室温〜１５０℃の条件下で１０分〜２時間加水分解したときに、ボロン酸基に転化し得る官能基を意味する。このような官能基の代表例としては、下記式（ＩＩＩ）で示されるボロン酸エステル基、下記式（ＩＶ）で示されるボロン酸無水物基、下記式（Ｖ）で示されるボロン酸塩基等が挙げられる。
【０１０９】
【化９】
0005385494.tif 000008
【０１１０】
【化１０】
0005385494.tif 000009
【０１１１】
【化１１】
0005385494.tif 000010
【０１１２】｛式中、Ｘ１およびＸ２は水素原子、脂肪族炭化水素基（炭素数１〜２０の直鎖状、または分岐状アルキル基、またはアルケニル基等）、脂環式炭化水素基（シクロアルキル基、シクロアルケニル基等）、芳香族炭化水素基（フェニル基、ビフェニル基等）を表わし、Ｘ１およびＸ２は同じでもよいし異なっていてもよい。ただし、Ｘ１およびＸ２がともに水素原子の場合は除かれる。また、Ｘ１とＸ２は結合していてもよい。またＲ７、Ｒ８およびＲ９は上記Ｘ１およびＸ２と同様の水素原子、脂肪族炭化水素基、脂環式炭化水素基、芳香族炭化水素基を表わし、Ｒ７、Ｒ８およびＲ９は同じでもよいし異なっていてもよい。またＭｔはアルカリ金属を表わす。さらに、上記のＸ１、Ｘ２、Ｒ７、Ｒ８およびＲ９は他の基、例えばカルボキシル基、ハロゲン原子等を有していてもよい。｝
【０１１３】  上記ホウ素含有極性基を有する炭化水素系重合体は、相容化剤として非常に優れた性能を示す。例えば、このような重合体を含む樹脂組成物でなる層とＰＥＳ層とが直接接触してなる多層容器を作製した場合、耐衝撃剥離性が顕著に改善される。
【０１１４】  一般式（ＩＩＩ）で示されるボロン酸エステル基の具体例としては、次の基が挙げられる：ボロン酸ジメチルエステル基、ボロン酸ジエチルエステル基、ボロン酸ジプロピルエステル基、ボロン酸ジイソプロピルエステル基、ボロン酸ジブチルエステル基、ボロン酸ジヘキシルエステル基、ボロン酸ジシクロヘキシルエステル基、ボロン酸エチレングリコールエステル基、ボロン酸プロピレングリコールエステル基、ボロン酸１，３−プロパンジオールエステル基、ボロン酸１，３−ブタンジオールエステル基、ボロン酸ネオペンチルグリコールエステル基、ボロン酸カテコールエステル基、ボロン酸グリセリンエステル基、ボロン酸トリメチロールエタンエステル基等。
【０１１５】  上記一般式（Ｖ）で示されるボロン酸塩基としては、ボロン酸のアルカリ金属塩基等が挙げられる。具体的には、ボロン酸ナトリウム塩基、ボロン酸カリウム塩基等が挙げられる。
【０１１６】  上記ホウ素含有極性基を有する熱可塑性樹脂（Ｂ）中の上記ホウ素含有極性基の含有量は特に制限はないが、０．０００１〜１ｍｅｑ／ｇ（ミリ当量／ｇ）が好ましく、０．００１〜０．１ｍｅｑ／ｇがより好ましい。
【０１１７】  上記ホウ素含有極性基を有する炭化水素系重合体の製法は特に限定されない。上記１）〜４）の方法のいずれもが適用され得る。それらのうち、１）、２）、および４）の方法の代表例について次に記載する。
【０１１８】  上記１）の方法（炭化水素重合体部分を形成し得る単量体と、極性基、または、該極性基を形成し得る基を含有する単量体とを共重合する方法）により、ホウ素含有極性基を有する単量体と、上記炭化水素重合体部分（オレフィン系重合体、ビニル系重合体、ジエン系重合体等）を形成し得る単量体とを共重合させることにより、ホウ素含有極性基を有する炭化水素系重合体が得られる。上記ホウ素含有極性基を有する単量体としては、例えば、３−アクリロイルアミノベンゼンボロン酸、３−アクリロイルアミノベンゼンボロン酸エチレングリコールエステル、３−メタクリロイルアミノベンゼンボロン酸、３−メタクリロイルアミノベンゼンボロン酸エチレングリコールエステル、４−ビニルフェニルボロン酸、４−ビニルフェニルボロン酸エチレングリコールエステル等が挙げられる。
【０１１９】  ホウ素含有極性基を有する炭化水素系重合体はまた、上記２）の方法により、ホウ素含有極性基を有するチオールを連鎖移動剤として、炭化水素重合体部分を形成し得る単量体（オレフィン系重合体、ビニル系重合体、ジエン系重合体等を形成し得る単量体）をラジカル重合することにより得られる。得られた重合体は、末端にホウ素含有極性基を有する。
【０１２０】  上記ホウ素含有極性基（例えばボロン酸基）を有するチオールは、例えば、窒素雰囲気下で二重結合を有するチオールとジボランまたはボラン錯体とを反応させた後、アルコール類または水を加えることによって得られる。原料となる二重結合を有するチオールとしては、２−プロペン−１−チオール、２−メチル−２−プロペン−１−チオール、３−ブテン−１−チオール、４−ペンテン−１−チオール等が挙げられる。これらの中でも、２−プロペン−１−チオールおよび２−メチル−２−プロペン−１−チオールが好ましい。ボラン錯体としては、ボラン−テトラヒドロフラン錯体、ボラン−ジメチルスルフィド錯体、ボラン−ピリジン錯体、ボラン−トリメチルアミン錯体、ボラン−トリエチルアミン錯体等が好ましい。これらの中でもボラン−テトラヒドロフラン錯体およびボラン−ジメチルスルフィド錯体が好ましい。ジボランまたはボラン錯体の添加量は、二重結合を有するチオールに対して等量程度が好ましい。反応温度としては室温〜２００℃の範囲が好ましい。溶媒としてはテトラヒドロフラン（ＴＨＦ）、ジグライム等のエーテル系溶媒；ヘキサン、ヘプタン、エチルシクロヘキサン、デカリン等の飽和炭化水素系溶媒等が挙げられる。これらの中でもＴＨＦが好ましい。反応後に添加するアルコール類としては、メタノール、エタノール等の低級アルコールが好ましく、メタノールがより好ましい。
【０１２１】  末端にホウ素含有極性基を有する重合体を得るための重合条件としては、アゾ系または過酸化物系の開始剤を用い、重合温度は室温〜１５０℃の範囲が好ましい。上記のホウ素含有極性基を有するチオールの添加量としては単量体１ｇ当たり０．００１〜１ミリモル程度が好ましい。該チオールの添加方法としては、特に制限はないが、単量体として酢酸ビニル、スチレン等の連鎖移動しやすいものを使用する場合は、重合時にチオールを添加することが好ましく、メタクリル酸メチル等の連鎖移動しにくいものを使用する場合は、チオールを最初から加えておくことが好ましい。
【０１２２】  上記４）の炭化水素重合体部分を形成し得る単量体を重合して重合体を得、該重合体中の反応性の部分に、上記極性基（ホウ素含有極性基）を有する単量体を反応により導入する方法としては、次の二つの方法が挙げられる。
【０１２３】  ４−１）の方法：上記ホウ素含有極性基を有する炭化水素系重合体は、窒素雰囲気下で、炭素−炭素二重結合を有する重合体に、ボラン錯体およびホウ酸トリアルキルエステルを反応させることによってボロン酸ジアルキルエステル基を有する熱可塑性樹脂を得た後、必要に応じて水またはアルコール類を反応させることによって得られる。この方法においては、上記炭素−炭素二重結合を有する重合体の炭素−炭素二重結合にホウ素含有極性基が付加反応により導入される。この製法において、原料として末端に二重結合を有する重合体を使用すれば、末端にホウ素含有極性基を有する炭化水素系重合体が得られ、原料として側鎖または主鎖に二重結合を有する重合体を使用すれば、側鎖にホウ素含有極性基を有する炭化水素系重合体が得られる。
【０１２４】  通常のオレフィン系重合体は、その末端にわずかながらも二重結合を有するので、上記の製法の原料として使用できる。その他、炭素−炭素二重結合を有する重合体を得る方法としては、通常のオレフィン系重合体を無酸素条件下、熱分解し、末端に二重結合を有するオレフィン系重合体を得る方法、オレフィン系単量体とジエン系重合体とを原料として、これらの共重合体を得る方法、等が挙げられる。
【０１２５】  上記反応に使用するボラン錯体としては、上記２）の方法で記載したボラン錯体が挙げられる。これらの中でも、ボラン−トリメチルアミン錯体およびボラン−トリエチルアミン錯体がより好ましい。ボラン錯体の仕込み量は、熱可塑性樹脂の炭素−炭素二重結合１モルに対して１／３〜１０モルの範囲が好ましい。
【０１２６】  上記ホウ酸トリアルキルエステルとしては、トリメチルボレート、トリエチルボレート、トリプロピルボレート、トリブチルボレート等のホウ酸低級アルキルエステルが好ましい。ホウ酸トリアルキルエステルの仕込み量は、熱可塑性樹脂の炭素−炭素二重結合１モルに対して１〜１００モルの範囲が好ましい。溶媒は特に使用する必要はないが、使用する場合は、ヘキサン、ヘプタン、オクタン、デカン、ドデカン、シクロヘキサン、エチルシクロヘキサン、デカリン等の飽和炭化水素系溶媒が好ましい。
【０１２７】  反応温度は通常、室温〜３００℃の範囲であり、１００〜２５０℃が好ましく、この範囲の温度で、１分〜１０時間、好ましくは５分〜５時間反応を行うのがよい。
【０１２８】  上記の反応によって熱可塑性樹脂に導入されたボロン酸ジアルキルエステル基は、当該分野で一般に使用される方法により加水分解させてボロン酸基とすることができる。また、通常の方法によりアルコール類とエステル交換反応させて任意のボロン酸エステル基とすることができる。さらに、加熱により脱水縮合させてボロン酸無水物基とすることができる。そしてさらに、公知の方法により金属水酸化物または金属アルコラートと反応させてボロン酸塩基とすることができる。
【０１２９】  このようなホウ素含有官能基の変換反応は、通常、トルエン、キシレン、アセトン、酢酸エチル等の有機溶媒を用いて行われる。アルコール類としては、メタノール、エタノール、ブタノール等のモノアルコール類；エチレングリコール、プロピレングリコール、１，３−プロパンジオール、１，３−ブタンジオール、ネオペンチルグリコール、グリセリン、トリメチロールエタン、ペンタエリスリトール、ジペンタエリスリトール等の多価アルコール類等が挙げられる。上記金属水酸化物としては、ナトリウム、カリウム等のアルカリ金属の水酸化物等が挙げられる。さらに、上記金属アルコラートとしては、上記金属と上記アルコールとからなる金属アルコラートが挙げられる。これらはいずれも例示したものに限定されるものではない。これらの使用量は、通常ボロン酸ジアルキルエステル基１モルに対して１〜１００モルである。
【０１３０】  ４−２）の方法：ホウ素含有極性基を有する炭化水素系重合体はまた、当該分野で一般に知られているカルボキシル基を含有する重合体と、ｍ−アミノフェニルベンゼンボロン酸、ｍ−アミノフェニルボロン酸エチレングリコールエステル等のアミノ基含有ボロン酸またはアミノ基含有ボロン酸エステルとを、通常の方法によってアミド化反応させることによって得られる。反応に際しては、カルボジイミド等の縮合剤を用いてもよい。
【０１３１】  上記カルボキシル基を含有する熱可塑性樹脂としては、半芳香族ポリエステル樹脂（ＰＥＴ等）、脂肪族ポリエステル樹脂等であって、末端にカルボキシル基を含有する重合体、ポリオレフィン樹脂、スチレン系樹脂、（メタ）アクリル酸エステル系樹脂、ハロゲン化ビニル系樹脂等の重合体に、アクリル酸、メタクリル酸、イタコン酸、シトラコン酸、フマル酸、無水マレイン酸等のカルボキシル基を有する単量体単位が共重合により導入された重合体、前記したオレフィン性二重結合を含有する熱可塑性樹脂に、無水マレイン酸等を付加反応により導入した重合体等が挙げられるが、これらに限定されるものではない。
【０１３２】  上記のホウ素含有極性基を有する炭化水素系重合体のメルトフローレート（ＭＦＲ）（２３０℃、荷重２１６０ｇ）は好適には０．１〜１００ｇ／１０分の範囲であり、より好適には０．２〜５０ｇ／１０分の範囲である。
【０１３３】  相容化剤（Ｃ）として、上述のように、ＥＶＯＨも使用され得る。特に、ガスバリア性樹脂（Ａ）がＥＶＯＨである場合、相容化剤としての効果が十分に発揮される。中でも、エチレン含有量７０〜９９モル％、ケン化度４０％以上のエチレン−ビニルアルコール共重合体が相容性の改良の観点から好ましい。エチレン含有量はより好適には７２〜９６モル％、さらに好適には７２〜９４モル％である。エチレン含有量が７０モル％に満たない場合、熱可塑性樹脂（Ｂ）との親和性が低下することがある。また、エチレン含有率が９９モル％を超える場合、ＥＶＯＨとの親和性が低下することがある。またケン化度はより好適には４５％以上である。ケン化度の上限に特に制限はなく、実質的に１００％のケン化度のものも使用できる。ケン化度が４０％に満たない場合、ＥＶＯＨとの親和性が低下することがある。
【０１３４】  上記のＥＶＯＨのメルトフローレート（ＭＦＲ）（２１０℃、荷重２１６０ｇ）は好適には０．１ｇ／１０分以上、より好適には０．５ｇ／１０分以上である。また、好適には１００ｇ／１０分以下、より好適には５０ｇ／１０分以下、さらに好適には３０ｇ／１０分以下である。
【０１３５】  以上に述べた相容化剤（Ｃ）は、単独で使用してもよいし、２種以上を混合して使用してもよい。
【０１３６】  上記相容化剤（Ｃ）を含有する本発明の樹脂組成物でなる層とＰＥＳ層とが直接接触する多層体で構成されるボトル等の多層容器を、例えば共射出延伸ブロー成形により作製すると、樹脂組成物とＰＥＳとの密着性が高くなり、高い耐衝撃剥離性が得られる。このような観点からも、本発明の意義は大きい。
【０１３７】  本発明の第２の樹脂組成物および第４の樹脂組成物は、遷移金属塩（Ｄ）を含有することが必要である。本発明の第１の樹脂組成物および第３の樹脂組成物は、遷移金属塩（Ｄ）を含有していることが好ましい。遷移金属塩（Ｄ）は、熱可塑性樹脂（Ｂ）の酸化反応を促進することにより、樹脂組成物の酸素掃去機能を向上させる効果がある。例えば、本発明の樹脂組成物から得られる包装材料内部に存在する酸素および包装材料中を透過しようとする酸素と熱可塑性樹脂（Ｂ）との反応を促進し、包装材料の酸素バリア性および酸素掃去機能が向上する。
【０１３８】  本発明の第１の樹脂組成物および第２の樹脂組成物においては、遷移金属塩（Ｄ）は好適には金属元素換算で１〜５０００ｐｐｍの割合で含有される。つまり、遷移金属塩（Ｄ）は、ガスバリア性樹脂（Ａ）、熱可塑性樹脂（Ｂ）および相容化剤（Ｃ）の合計量１００００００重量部に対して、金属元素換算で１〜５０００重量部の割合で含有される。より好適には、遷移金属塩（Ｄ）は５〜１０００ｐｐｍ、さらに好適には１０〜５００ｐｐｍの範囲で含有される。遷移金属塩（Ｄ）の含有量が１ｐｐｍに満たない場合は、その添加の効果が不十分となる場合がある。一方、遷移金属塩（Ｄ）の含有量が５０００ｐｐｍを超えると、樹脂組成物の熱安定性が低下し、分解ガスの発生やゲル・ブツの発生が著しくなる場合がある。
【０１３９】  一方、本発明の第３の樹脂組成物および第４の樹脂組成物においては、遷移金属塩は好適には、熱可塑性樹脂（Ｂ）および相容化剤（Ｃ）の合計量を基準として、金属元素換算で１〜５００００ｐｐｍの割合で含有される。より好適には、遷移金属塩（Ｄ）は５〜１００００ｐｐｍ、さらに好適には１０〜５０００ｐｐｍの範囲で含有される。遷移金属塩（Ｄ）の含有量が１ｐｐｍに満たない場合は、その添加の効果が不十分となる場合がある。一方、遷移金属塩（Ｄ）の含有量が５００００ｐｐｍを超えると、樹脂組成物の熱安定性が低下し、分解ガスの発生やゲル・ブツの発生が著しくなる場合がある。
【０１４０】  遷移金属塩（Ｄ）に用いられる遷移金属としては、例えば鉄、ニッケル、銅、マンガン、コバルト、ロジウム、チタン、クロム、バナジウム、ルテニウム等が挙げられるが、これらに限定されるものではない。これらの中でも、鉄、ニッケル、銅、マンガン、コバルトが好ましく、マンガンおよびコバルトがより好ましく、コバルトがさらにより好ましい。
【０１４１】  遷移金属塩（Ｄ）に含まれる金属の対イオンとしては、有機酸または塩化物由来のアニオンが挙げられる。有機酸としては、酢酸、ステアリン酸、アセチルアセトン、ジメチルジチオカルバミン酸、パルミチン酸、２−エチルヘキサン酸、ネオデカン酸、リノール酸、トール酸、オレイン酸、樹脂酸、カプリン酸、ナフテン酸等が挙げられるが、これらに限定されるものではない。特に好ましい塩としては、２−エチルヘキサン酸コバルト、ネオデカン酸コバルトおよびステアリン酸コバルトが挙げられる。また、金属塩は重合体性対イオンを有する、いわゆるアイオノマーであってもよい。
【０１４２】  本発明の第１の樹脂組成物および第２の樹脂組成物においては、ガスバリア性樹脂（Ａ）が４０〜９９．８重量％、熱可塑性樹脂（Ｂ）が０．１〜３０重量％、そして相容化剤（Ｃ）が０．１〜３０重量％含有されることが必要である。ガスバリア性樹脂（Ａ）の含有割合が４０重量％未満である場合、該樹脂組成物を用いた多層容器等の成形物における透明性に劣り、酸素ガス、炭酸ガス等に対するガスバリア性が低下する虞がある。一方、含有割合が９９．８重量％を超える場合、熱可塑性樹脂（Ｂ）および相容化剤（Ｃ）の含有割合が少なくなるため、酸素バリア性および酸素掃去機能が低下する他、樹脂組成物全体のモルフォロジーの安定性が損なわれる虞がある。ガスバリア性樹脂（Ａ）の含有割合は、好適には６０〜９９重量％であり、より好適には８０〜９８重量％であり、さらに好適には８５〜９７重量％である。
【０１４３】  また、熱可塑性樹脂（Ｂ）の含有割合は、好適には１〜２０重量％であり、より好適には２〜１５重量％である。さらに、相容化剤（Ｃ）の含有割合は、好適には０．５〜２０重量％であり、より好適には１．０〜１０重量％である。
【０１４４】  本発明の第３の樹脂組成物および第４の樹脂組成物においては、熱可塑性樹脂（Ｂ）が１〜９９重量％、そして相容化剤（Ｃ）が１〜９９重量％含有されることが好ましい。熱可塑性樹脂（Ｂ）の含有割合は、好適には５〜９５重量％であり、より好適には３０〜９０重量％であり、最適には５０〜９０重量％である。相容化剤（Ｃ）の含有割合は、好適には５〜９５重量％であり、より好適には１０〜７０重量％であり、最適には１０〜５０重量％である。
【０１４５】  本発明の第１の樹脂組成物の酸素吸収速度は、０．００１ｍｌ／ｍ２・ｄａｙ以上であることが必要であり、０．０１ｍｌ／ｍ２・ｄａｙ以上が好ましく、０．０５ｍｌ／ｍ２・ｄａｙ以上がより好ましい。酸素吸収速度が０．００１ｍｌ／ｍ２・ｄａｙ未満である場合、得られる樹脂組成物からなる成形物の酸素バリア性および酸素掃去効果が不十分となる虞がある。また、本発明の第２の樹脂組成物も、酸素吸収速度は上記の数値以上であることが好ましい。
【０１４６】  また、本発明の第３の樹脂組成物の酸素吸収速度は、０．１ｍｌ／ｍ２・ｄａｙ以上であることが必要であり、０．５ｍｌ／ｍ２・ｄａｙ以上が好ましく、１ｍｌ／ｍ２・ｄａｙ以上がより好ましく、１０ｍｌ／ｍ２・ｄａｙ以上がさらにより好ましい。また、本発明の第４の樹脂組成物も、酸素吸収速度は上記の数値以上であることが好ましい。酸素吸収速度は、樹脂組成物のフィルムを一定容量の空気中に放置した場合に、単位表面積当たり単位時間にそのフィルムが吸収した酸素の体積である。具体的な測定方法については、後述の実施例に示す。
【０１４７】  本発明の第１の樹脂組成物および第２の樹脂組成物は、本発明の効果を損なわない程度に、上記ガスバリア性樹脂（Ａ）、熱可塑性樹脂（Ｂ）および相容化剤（Ｃ）以外の熱可塑性樹脂（Ｅ）を含有していてもよい。また、本発明の第３の樹脂組成物および第４の樹脂組成物も、本発明の効果を損なわない程度に、熱可塑性樹脂（Ｂ）および相容化剤（Ｃ）以外の熱可塑性樹脂（Ｅ）を含有していてもよい。熱可塑性樹脂（Ｅ）としては、特に限定されず、例えば、次の化合物が挙げられる：ポリエチレン、ポリプロピレン、エチレン−プロピレン共重合体、エチレンまたはプロピレン共重合体（エチレンまたはプロピレンと次の単量体のうちの少なくとも１種との共重合体：１−ブテン、イソブテン、４−メチル−１−ペンテン、１−ヘキセン、１−オクテン等のα−オレフィン；イタコン酸、メタクリル酸、アクリル酸、無水マレイン酸等の不飽和カルボン酸、その塩、その部分または完全エステル、そのニトリル、そのアミド、その無水物；ギ酸ビニル、酢酸ビニル、プロピオン酸ビニル、ビニルブチレート、ビニルオクタノエート、ビニルドデカノエート、ビニルステアレート、ビニルアラキドネート等のカルボン酸ビニルエステル類；ビニルトリメトキシシラン等のビニルシラン系化合物；不飽和スルホン酸またはその塩；アルキルチオール類；ビニルピロリドン類等）、ポリ４−メチル−１−ペンテン、ポリ１−ブテン等のポリオレフィン；ポリエチレンテレフタレート、ポリブチレンテレフタレート、ポリエチレンナフタレート等のポリエステル；ポリスチレン、ポリカーボネート、ポリアクリレート等。
【０１４８】  本発明の樹脂組成物に含有される熱可塑性樹脂（Ｅ）を選択するときには、該熱可塑性樹脂（Ｅ）と、ガスバリア性樹脂（Ａ）および熱可塑性樹脂（Ｂ）との混和性を考慮することが好ましい。これらの樹脂の混和性により、得られる製品のガスバリア性、清浄性、酸素掃去剤としての有効性、機械的特性、製品のテキスチャー等が影響を受けることがある。
【０１４９】  本発明の樹脂組成物には、本発明の作用効果が阻害されない範囲内で各種の添加剤を含有させてもよい。このような添加剤の例としては、酸化防止剤、可塑剤、熱安定剤（溶融安定剤）、光開始剤、脱臭剤、紫外線吸収剤、帯電防止剤、滑剤、着色剤、フィラー、乾燥剤、充填剤、顔料、染料、加工助剤、難燃剤、防曇剤、他の高分子化合物等が挙げられる。上記のうち、熱安定剤について、以下に説明する。
【０１５０】  上記添加剤のうち、熱安定剤としては、ハイドロタルサイト化合物、高級脂肪族カルボン酸の金属塩の１種または２種以上が用いられる。これらの化合物は、樹脂組成物の製造時において、ゲルやフィッシュアイの発生を防止することができ、長時間の運転安定性をさらに改善することができる。これらの化合物は、樹脂組成物全体の０．０１〜１重量％の割合で含有されるのが好適である。
【０１５１】  高級脂肪族カルボン酸の金属塩とは、炭素数８〜２２の高級脂肪酸の金属塩である。炭素数８〜２２の高級脂肪酸としては、ラウリン酸、ステアリン酸、ミリスチン酸等が挙げられる。塩を構成する金属としては、ナトリウム、カリウム、マグネシウム、カルシウム、亜鉛、バリウム、アルミニウム等が挙げられる。このうちマグネシウム、カルシウム、バリウム等のアルカリ土類金属が好適である。このような高級脂肪族カルボン酸の金属塩の中でも、ステアリン酸カルシウム、ステアリン酸マグネシウムが好ましい。
【０１５２】  本発明の樹脂組成物の好適なメルトフローレート（ＭＦＲ）（２１０℃、２１６０ｇ荷重下、ＪＩＳ  Ｋ７２１０に基づく）は０．１〜１００ｇ／１０分、より好適には０．５〜５０ｇ／１０分、さらに好適には１〜３０ｇ／１０分である。本発明の樹脂組成物のメルトフローレートが上記の範囲から外れる場合、溶融成形時の加工性が悪くなる場合が多い。
【０１５３】  本発明の第１の樹脂組成物および第２の樹脂組成物においては、熱可塑性樹脂（Ｂ）からなる粒子がガスバリア性樹脂（Ａ）からなるマトリックス中に分散していることが好ましい。このような樹脂組成物からなる成形物は、透明性、ガスバリア性および酸素掃去機能が良好である。このとき、熱可塑性樹脂（Ｂ）からなる粒子の平均粒径は１０μｍ以下であることが好適である。平均粒径が１０μｍを超える場合には、熱可塑性樹脂（Ｂ）とガスバリア性樹脂（Ａ）等でなるマトリックスとの界面の面積が小さくなり、酸素ガスバリア性および酸素掃去機能が低下する場合がある。熱可塑性樹脂（Ｂ）粒子の平均粒径は５μｍ以下がより好ましく、２μｍ以下がさらに好ましい。
【０１５４】  本発明の樹脂組成物の各成分は混合され、所望の製品に加工される。本発明の樹脂組成物の各成分を混合する方法は特に限定されない。各成分を混合する際の順序も特に限定されない。例えば、ガスバリア性樹脂（Ａ）、熱可塑性樹脂（Ｂ）、相容化剤（Ｃ）および遷移金属塩（Ｄ）を混合する場合、これらを同時に混合してもよいし、熱可塑性樹脂（Ｂ）、相容化剤（Ｃ）および遷移金属塩（Ｄ）を混合した後、ガスバリア性樹脂（Ａ）と混合してもよい。また、熱可塑性樹脂（Ｂ）および相容化剤（Ｃ）を混合した後、ガスバリア性樹脂（Ａ）および遷移金属塩（Ｄ）と混合してもよいし、ガスバリア性樹脂（Ａ）および遷移金属塩（Ｄ）を混合した後、熱可塑性樹脂（Ｂ）および相容化剤（Ｃ）と混合してもよい。さらに、ガスバリア性樹脂（Ａ）、熱可塑性樹脂（Ｂ）および相容化剤（Ｃ）を混合した後、遷移金属塩（Ｄ）と混合してもよいし、相容化剤（Ｃ）および遷移金属塩（Ｄ）を混合した後、ガスバリア性樹脂（Ａ）および熱可塑性樹脂（Ｂ）と混合してもよい。また、ガスバリア性樹脂（Ａ）、熱可塑性樹脂（Ｂ）および相容化剤（Ｃ）を混合して得た混合物と、ガスバリア性樹脂（Ａ）および遷移金属塩（Ｄ）を混合して得た混合物とを混合してもよい。
【０１５５】  混合の具体的な方法としては、工程の簡便さおよびコストの観点から溶融混練法が好ましい。このとき、高い混練度を達成することのできる装置を使用し、各成分を細かく均一に分散させることが、酸素吸収性能、透明性を良好にすると共に、ゲル、ブツの発生や混入を防止できる点で好ましい。
【０１５６】  混練度の高い装置としては、連続式インテンシブミキサー、ニーディングタイプ二軸押出機（同方向または異方向）、ミキシングロール、コニーダー等の連続型混練機、高速ミキサー、バンバリーミキサー、インテンシブミキサー、加圧ニーダー等のバッチ型混練機、（株）ＫＣＫ製のＫＣＫ混練押出機等の石臼のような摩砕機構を有する回転円板を使用した装置、一軸押出機に混練部（ダルメージ、ＣＴＭ等）を設けたもの、リボンブレンダー、ブラベンダーミキサー等の簡易型の混練機等を挙げることができる。これらの中でも、連続型混練機が好ましい。市販されている連続式インテンシブミキサーとしては、Ｆａｒｒｅｌ社製ＦＣＭ、（株）日本製鋼所製ＣＩＭ、（株）神戸製鋼所製ＫＣＭ、ＬＣＭ、ＡＣＭ等が挙げられる。これらの混練機の下に一軸押出機を設置し、混練と押出ペレット化を同時に実施する装置を採用することが好ましい。また、ニーディングディスクまたは混練用ロータを有する二軸混練押出機としては、例えば（株）日本製鋼所製ＴＥＸ、Ｗｅｒｎｅｒ＆Ｐｆｌｅｉｄｅｒｅｒ社製ＺＳＫ、東芝機械（株）製ＴＥＭ、池貝鉄工（株）製ＰＣＭ等が挙げられる。
【０１５７】  これらの連続型混練機においては、ローター、ディスクの形状が重要な役割を果たす。特にミキシングチャンバとローターチップまたはディスクチップとの隙間（チップクリアランス）は重要で、狭すぎても広すぎても分散性の良好な混合物は得られない。チップクリアランスとしては１〜５ｍｍが最適である。
【０１５８】  混練機のローターの回転数は、通常１００〜１２００ｒｐｍであり、好ましくは１５０〜１０００ｒｐｍであり、より好ましくは２００〜８００ｒｐｍである。また、混練機チャンバー内径（Ｄ）は通常３０ｍｍ以上であり、好ましくは５０〜４００ｍｍである。さらに、混練機のチャンバー長さ（Ｌ）と内径（Ｄ）との比Ｌ／Ｄは、４〜３０が好適である。混練機は１機でもよいし、また２機以上を連結して用いることもできる。
【０１５９】  混練温度は、通常５０〜３００℃の範囲である。熱可塑性樹脂（Ｂ）の酸化防止のためには、ホッパー口を窒素シールし、低温で押出すことが好ましい。混練時間は、長い方が良い結果を得られるが、熱可塑性樹脂（Ｂ）の酸化防止および生産効率の観点から、通常１０〜６００秒であり、好ましくは１５〜２００秒であり、より好ましくは１５〜１５０秒である。
【０１６０】  本発明の樹脂組成物は、成形方法を適宜採用することによって、種々の成形物、例えば、フィルム、シート、容器その他の包装材料等に成形することができる。このとき、本発明の樹脂組成物を一旦ペレットとしてから成形に供してもよいし、樹脂組成物の各成分をドライブレンドして、直接成形に供してもよい。
【０１６１】  成形方法および成形物としては、例えば、溶融押出成形によりフィルム、シート、パイプ等に、射出成形により容器形状に、また中空成形によりボトル状等の中空容器に成形することができる。中空成形としては、押出成形によりパリソンを成形し、これをブローして成形を行う押出中空成形と、射出成形によりプリフォームを成形し、これをブローして成形を行う射出中空成形が好ましい。
【０１６２】  本発明においては、上記成形により得られる成形物は単層であってもよいが、機械的特性、水蒸気バリア性、さらなる酸素バリア性などの特性を付与するという観点から、他の層と積層して多層構造体として用いることが好ましい。
【０１６３】  多層構造体の層構成としては、本発明の樹脂組成物以外の樹脂からなる層をｘ層、本発明の樹脂組成物層をｙ層、接着性樹脂層をｚ層とすると、ｘ／ｙ、ｘ／ｙ／ｘ、ｘ／ｚ／ｙ、ｘ／ｚ／ｙ／ｚ／ｘ、ｘ／ｙ／ｘ／ｙ／ｘ、ｘ／ｚ／ｙ／ｚ／ｘ／ｚ／ｙ／ｚ／ｘ等が例示されるが、これらに限定されるものではない。複数のｘ層を設ける場合は、その種類は同じであっても異なっていてもよい。また、成形時に発生するトリム等のスクラップからなる回収樹脂を用いた層を別途設けてもよいし、回収樹脂を他の樹脂からなる層にブレンドしてもよい。多層構造体の各層の厚み構成は、特に限定されるものではないが、成形性およびコスト等の観点から、全層厚みに対するｙ層の厚み比は２〜２０％が好適である。
【０１６４】  上記のｘ層に使用される樹脂としては、加工性等の観点から熱可塑性樹脂が好ましい。かかる熱可塑性樹脂としては、次の樹脂が挙げられるが、特にこれらに限定されない：ポリエチレン、ポリプロピレン、エチレン−プロピレン共重合体、エチレンまたはプロピレン共重合体（エチレンまたはプロピレンと次の単量体の少なくとも１種との共重合体：１−ブテン、イソブテン、４−メチル−１−ペンテン、１−ヘキセン、１−オクテン等のα−オレフィン；イタコン酸、メタクリル酸、アクリル酸、無水マレイン酸等の不飽和カルボン酸、その塩、その部分または完全エステル、そのニトリル、そのアミド、その無水物；ギ酸ビニル、酢酸ビニル、プロピオン酸ビニル、ビニルブチレート、ビニルオクタノエート、ビニルドデカノエート、ビニルステアレート、ビニルアラキドネート等のカルボン酸ビニルエステル類；ビニルトリメトキシシラン等のビニルシラン系化合物；不飽和スルホン酸またはその塩；アルキルチオール類；ビニルピロリドン類等）、ポリ４−メチル−１−ペンテン、ポリ１−ブテン等のポリオレフィン；ポリエチレンテレフタレート、ポリブチレンテレフタレート、ポリエチレンナフタレート等のポリエステル；ポリε−カプロラクタム、ポリヘキサメチレンアジパミド、ポリメタキシリレンアジパミド等のポリアミド；ポリ塩化ビニリデン、ポリ塩化ビニル、ポリスチレン、ポリアクリロニトリル、ポリカーボネート、ポリアクリレート等。かかる熱可塑性樹脂層は無延伸のものであってもよいし、一軸もしくは二軸に延伸または圧延されているものであっても構わない。
【０１６５】  これらの熱可塑性樹脂のうち、ポリオレフィンは耐湿性、機械的特性、経済性、ヒートシール性等の点で、また、ポリエステルは機械的特性、耐熱性等の点で好ましい。
【０１６６】  一方、ｚ層に使用される接着性樹脂としては、各層間を接着できるものであれば特に限定されず、ポリウレタン系またはポリエステル系の一液型または二液型硬化性接着剤、カルボン酸変性ポリオレフィン樹脂等が好適に用いられる。カルボン酸変性ポリオレフィン樹脂は、不飽和カルボン酸またはその無水物（無水マレイン酸等）を共重合成分として含むオレフィン系重合体または共重合体；あるいは不飽和カルボン酸またはその無水物をオレフィン系重合体または共重合体にグラフトさせて得られるグラフト共重合体である。
【０１６７】  これらの中でも、カルボン酸変性ポリオレフィン樹脂がより好ましい。特に、ｘ層がポリオレフィン樹脂である場合、ｙ層との接着性が良好となる。かかるカルボン酸変性ポリオレフィン系樹脂の例としては、ポリエチレン｛低密度ポリエチレン（ＬＤＰＥ）、直鎖状低密度ポリエチレン（ＬＬＤＰＥ）、超低密度ポリエチレン（ＶＬＤＰＥ）｝、ポリプロピレン、共重合ポリプロピレン、エチレン−酢酸ビニル共重合体、エチレン−（メタ）アクリル酸エステル（メチルエステルまたはエチルエステル）共重合体等をカルボン酸変性したものが挙げられる。
【０１６８】  多層構造体を得る方法としては、押出ラミネート法、ドライラミネート法、共射出成形法、共押出成形法等が例示されるが、特に限定されるものではない。共押出成形法としては、共押出ラミネート法、共押出シート成形法、共押出インフレーション成形法、共押出ブロー成形法等を挙げることができる。
【０１６９】  このようにして得られた多層構造体のシート、フィルム、パリソン等を、含有される樹脂の融点以下の温度で再加熱し、絞り成形等の熱成形法、ロール延伸法、パンタグラフ式延伸法、インフレーション延伸法、ブロー成形法等により一軸または二軸延伸して、延伸された成形物を得ることもできる。
【０１７０】  本発明の樹脂組成物は適切な樹脂を選択することにより透明性が良好となる。従って、積層する他の樹脂として透明性が良好な樹脂を選択することにより、内容物を視認しやすい包装容器を得られる。かかる観点から、本発明の樹脂組成物層を有する多層構造体のヘイズ値は、１０％以下であることが好ましく、５％以下がより好ましく、３％以下がさらに好ましい。
【０１７１】  上記の多層構造体を用いた成形物は各種用途に用いられる。とりわけ、本発明の多層構造体の効果は、多層容器としたときに大きく発揮される。さらに、本発明の樹脂組成物層の両側または高湿度側に、水蒸気バリア性の高い層を配置した多層構造体は、酸素掃去機能の持続期間が特に延長され、結果として極めて高度なガスバリア性がより長い時間継続される観点から好適である。一方、樹脂組成物層を最内層に有する多層容器は、容器内の酸素掃去機能が速やかに発揮されるという観点から好適である。
【０１７２】  さらに、本発明の樹脂組成物は適切な樹脂を選択することにより透明性が良好となる。従って、このような樹脂組成物は、内容物を視認しやすい包装容器としての用途に最適である。かかる包装容器の内でも透明性に対する要求性能が厳しく、本発明の樹脂組成物を使用することの有用性が大きい態様として、以下の２種の態様が挙げられる。すなわち、一つは本発明の樹脂組成物からなる層を含み、全層厚みが３００μｍ以下である多層フィルムからなる容器であり、他の一つは本発明の樹脂組成物からなる層および熱可塑性ポリエステル（ＰＥＳ）層をそれぞれ少なくとも１層含む多層容器である。以下、それらの実施態様について順次説明する。
【０１７３】  本発明の樹脂組成物からなる層を含み、全層厚みが３００μｍ以下である多層フィルムからなる容器は、全体層厚みが比較的薄い多層構造体からなるフレキシブルな容器であり、通常パウチ等の形態に加工されている。この容器はガスバリア性に優れ、さらには持続的な酸素掃去機能を有し、かつ製造が簡便であるので、酸素に対し感受性が高く劣化し易い製品の包装に極めて有用である。
【０１７４】  一般に良好な透明性が要求される容器としては、多層構造体を構成する各樹脂層の厚みが薄く、全体としての厚みの薄い容器が製造される。例えば、ポリオレフィン等の結晶性の樹脂を用いる場合に、厚みが大きい場合には、結晶による散乱に由来して透明性が悪化する場合が多いのに対し、厚みの薄い容器であれば、良好な透明性が得られる。また一般に、無延伸で結晶化している樹脂は透明性が不良であっても、延伸配向して結晶化した樹脂は透明性が良好となる。かかる一軸または二軸に延伸されたフィルムは通常厚みが薄く、この点からも厚みの薄い多層構造体が良好な透明性を与える場合が多い。
【０１７５】  本発明の樹脂組成物は適切な樹脂を選択することにより透明性が良好となる。従って、透明性が要求されることの多い、厚みの薄い多層フィルムからなる容器に好適に使用することが可能である。このような薄いフィルムにおいては経時的に透明性が悪化してもその程度は小さい。このような多層フィルムの厚みは、特に限定されないが、透明性およびフレキシブル性を維持するという観点から好適には３００μｍ以下であり、より好適には２５０μｍ以下であり、さらに好適には２００μｍ以下である。一方、容器としての機械的特性を考慮すると、全層厚みは好適には１０μｍ以上であり、より好適には２０μｍ以上であり、さらに好適には３０μｍ以上である。
【０１７６】  上記の多層容器を多層フィルムから製造する場合、該多層フィルムの製造方法に特に制限はなく、例えば、本発明の樹脂組成物層と他の熱可塑性樹脂層とをドライラミネート、共押出ラミネート等の方法で積層することによって多層フィルムを得ることができる。
【０１７７】  ドライラミネートする場合には、無延伸フィルム、一軸延伸フィルム、二軸延伸フィルム、圧延フィルム等が使用可能である。これらの中でも、二軸延伸ポリプロピレンフィルム、二軸延伸ポリエチレンテレフタレートフィルム、二軸延伸ポリε−カプロラクタムフィルムが、機械的強度の観点から好ましく、防湿性も考慮すると、二軸延伸ポリプロピレンフィルムが特に好ましい。無延伸フィルムまたは一軸延伸フィルムを使用する場合、積層した後に多層フィルムを再加熱し、絞り成形等の熱成形法、ロール延伸法、パンタグラフ式延伸法、インフレーション延伸法等により一軸または二軸延伸することによって、延伸された多層フィルムを得ることもできる。
【０１７８】  得られる多層容器を密封するために、多層フィルムの製造段階において、少なくとも一方の最外層表面にヒートシール可能な樹脂からなる層を設けることも好ましい。かかる樹脂としては、ポリエチレン、ポリプロピレン等のポリオレフィンを挙げることができる。
【０１７９】  こうして得られた多層フィルムは、例えば袋状に加工され、内容物を充填するための包装容器とすることができる。フレキシブルで簡便であり、かつ透明性および酸素掃去性に優れるので、酸素の存在により劣化しやすい内容物、特に食品等の包装に極めて有用である。
【０１８０】  本発明の樹脂組成物からなる層およびＰＥＳ層をそれぞれ少なくとも１層含む多層容器は、ガスバリア性、酸素掃去機能に優れ、さらに適切な樹脂を選択することにより透明性が良好となる。そのため、袋状容器、カップ状容器、中空成形容器等の種々の形態で使用される。これらの中でも、中空成形容器、特にボトルが重要である。
【０１８１】  ＰＥＳからなるボトルは、現在広く飲料容器として使用されている。かかる用途においては内容物の劣化を防ぐ必要があるとともに、内容物である飲料を消費者が充分に視認できることが要求されている。しかも、例えばビールのような酸素による風味の劣化を極めて受けやすい内容物を充填する場合には、極めて高度なガスバリア性と酸素掃去性能を有することが望まれる。
【０１８２】  本発明の樹脂組成物からなる層およびＰＥＳ層をそれぞれ少なくとも１層含む多層容器は、高い透明性を得ることが可能であり、内容物の品質の保持性能が極めて優れているので、かかる用途に最適である。多層容器の層構成としては、樹脂組成物層とＰＥＳ層との間に接着性樹脂層を配置してもよいが、ＰＥＳ層が樹脂組成物層の両面に直接接触するように配置されてなる多層容器は、より高い透明性を得ることが可能であり、かつ樹脂組成物層とＰＥＳ層との間の耐衝撃剥離性に優れるという本発明の効果を充分に奏し得る観点から、特に好ましい。
【０１８３】  上記本発明の樹脂組成物からなる層およびＰＥＳ層からなる本発明の多層容器に用いられるＰＥＳとしては、芳香族ジカルボン酸またはそれらのアルキルエステルと、ジオールとを主成分とする縮合重合体が用いられる。特に本発明の目的を達成するには、エチレンテレフタレート成分を主とするＰＥＳが好ましい。具体的には、テレフタル酸単位とエチレングリコール単位との合計割合（モル％）が、ＰＥＳを構成する全構造単位の合計モル数に対して、７０モル％以上であることが好ましく、９０モル％以上がより好ましい。テレフタル酸単位とエチレングリコール単位の合計割合が７０モル％未満であると、得られるＰＥＳが非晶性となり、機械的強度が不足する上に、延伸して容器とした後に内容物を加熱充填（ホットフィル）すると、熱収縮が大きく使用に耐えない虞がある。また、樹脂内に含有されるオリゴマーを低減するために固相重合を行うと、樹脂の軟化による膠着が生じやすく、生産が困難になる虞がある。
【０１８４】  上記ＰＥＳは、必要に応じてテレフタル酸単位およびエチレングリコール単位以外の二官能化合物単位を、上記の問題が発生しない範囲において含有することができる。その割合（モル％）としては、ＰＥＳを構成する全構造単位の合計モル数に対して、３０モル％以下であることが好ましく、２０モル％以下がより好ましく、１０モル％以下がさらに好ましい。このような二官能化合物単位としては、ジカルボン酸単位、ジオール単位、ヒドロキシカルボン酸単位等が挙げられ、脂肪族、脂環式、芳香族のいずれでもよい。具体的には、ネオペンチルグリコール単位、シクロヘキサンジメタノール単位、シクロヘキサンジカルボン酸単位、イソフタル酸単位、ナフタレンジカルボン酸単位等が挙げられる。
【０１８５】  これらの中でも、イソフタル酸単位は、得られたＰＥＳを用いた場合、良好な成形物を得ることのできる製造条件が広く、成形性に優れるため、不良品率が低いという利点を有する。結晶化速度の抑制により、成形品の白化を防止できる点からも好ましい。また、１，４−シクロヘキサンジメタノール単位または１，４−シクロヘキサンジカルボン酸単位は、得られる成形物の落下時の強度が一層優れるという点から好ましい。さらに、ナフタレンジカルボン酸単位は、得られるＰＥＳのガラス転移温度が上昇し、耐熱性が向上する上に、紫外線を吸収する能力が付与されるので好ましく、内容物が紫外線による劣化を生じやすい場合に特に有用である。例えば、ビールのように内容物が酸化によっても、紫外線によっても劣化しやすいものである場合に特に有用である。
【０１８６】  ＰＥＳの製造に際して重縮合触媒を使用する場合は、ＰＥＳの製造に通常用いられている触媒を使用することができる。例えば、三酸化アンチモン等のアンチモン化合物；二酸化ゲルマニウム、ゲルマニウムテトラエトキシド、ゲルマニウムテトラ−ｎ−ブトキシド等のゲルマニウム化合物；テトラメトキシチタン、テトラエトキシチタン、テトラ−ｎ−プロポキシチタン、テトライソプロポキシチタン、テトラブトキシチタン等のチタン化合物；ジ−ｎ−ブチル錫ジラウレート、ジ−ｎ−ブチル錫オキサイド、ジブチル錫ジアセテート等の錫化合物等を使用することができる。これらの触媒は単独で使用しても、２種類以上を組み合わせて使用してもよい。重縮合触媒の使用量としては、ジカルボン酸成分の重量に基いて０．００２〜０．８重量％の範囲が好ましい。
【０１８７】  これらの中でも、触媒コストの面からはアンチモン化合物が好ましく、三酸化アンチモンが特に好ましい。一方、得られるＰＥＳの色調が良好となるという面からはゲルマニウム化合物が好ましく、二酸化ゲルマニウムが特に好ましい。また、成形性の観点からは、ゲルマニウム化合物がアンチモン化合物よりも好ましい。アンチモン化合物を触媒とした重合反応により得られるＰＥＳは、ゲルマニウム化合物を触媒として重合したＰＥＳよりも結晶化速度が速く、射出成形時またはブロー成形時に、加熱による結晶化が進行しやすく、結果として得られたボトルに白化が生じて透明性が損なわれる場合がある。また、延伸配向性が低下して、賦形性が悪化する場合もある。このように、良好な成形物を得ることのできる製造条件の範囲が狭くなり、不良品率が上昇しやすくなる傾向にある。
【０１８８】  特に、本発明に使用されるＰＥＳとして、副生するジエチレングリコール単位以外の共重合成分を含まないポリエチレンテレフタレートを使用する場合には、該ＰＥＳを製造する際に、結晶化速度を抑えるためにゲルマニウム化合物を触媒として用いることが好ましい。
【０１８９】  上記樹脂組成物からなる層およびＰＥＳ層をそれぞれ少なくとも１層含む、本発明の多層容器の製造方法は特に限定されるものではないが、共射出ブロー成形を用いることが生産性等の観点から好適である。共射出ブロー成形においては、共射出成形によって得られた容器前駆体（パリソン）を延伸ブロー成形することにより容器が製造される。
【０１９０】  共射出成形においては、通常、多層構造体の各層を構成すべき樹脂を２台またはそれ以上の射出シリンダーより同心円状のノズル内に導き、同時にまたはタイミングをずらして交互に、単一の金型内に射出し、１回の型締め操作を行うことにより成形が行われる。例えば（１）先に内外層用のＰＥＳ層を射出し、次いで、中間層となる樹脂組成物を射出して、ＰＥＳ／樹脂組成物／ＰＥＳの３層構成の成形容器を得る方法、（２）先に内外層用のＰＥＳ層を射出し、次いで樹脂組成物を射出して、それと同時にまたはその後にＰＥＳ層を再度射出し、ＰＥＳ／樹脂組成物／ＰＥＳ／樹脂組成物／ＰＥＳの５層構成の成形容器を得る方法等によりパリソンが製造されるが、これらの製造方法に限定されるものではない。また、上記層構成において、樹脂組成物層とＰＥＳ層との間に、必要に応じて接着性樹脂層を配置してもよい。
【０１９１】  射出成形の条件としては、ＰＥＳは２５０〜３３０℃の温度範囲で射出することが好ましく、２７０〜３２０℃がより好ましく、２８０〜３１０℃がさらに好ましい。ＰＥＳの射出温度が２５０℃未満である場合、ＰＥＳが十分に溶融せず、成形物に未溶融物（フィッシュアイ）が混入し外観不良を生じ、同時に成形物の機械的強度の低下の原因となる虞がある。また、極端な場合はスクリュートルクが上昇し、成形機の故障を引き起こす虞がある。一方、ＰＥＳの射出温度が３３０℃を超える場合、ＰＥＳの分解が著しくなり、分子量低下による成形物の機械的強度の低下を引き起こす虞がある。また、分解時に生じるアセトアルデヒド等のガスにより成形物に充填する物質の性質を損なうだけでなく、分解時に生じるオリゴマーにより金型の汚れが激しくなり成形物の外観を損なう虞がある。
【０１９２】  樹脂組成物は１７０〜２５０℃の温度範囲で射出することが好ましく、１８０〜２４０℃がより好ましく、１９０〜２３０℃がさらに好ましい。樹脂組成物の射出温度が１７０℃未満である場合、樹脂組成物が十分に溶融せず、成形物に未溶融物（フィッシュアイ）が混入し外観不良を生じる虞がある。また、極端な場合はスクリュートルクが上昇し、成形機の故障を引き起こす虞がある。一方、樹脂組成物の射出温度が２５０℃を超える場合、熱可塑性樹脂（Ｂ）の酸化が進行し、樹脂組成物のガスバリア性および酸素掃去機能が低下する虞がある。同時に、着色やゲル化物による成形物の外観不良が生じ、あるいは分解ガスやゲル化物により流動性が不均一となりもしくは阻害されて、樹脂組成物層の欠落部分を生じることもある。極端な場合には、ゲル化物の発生により、射出成形が不可能となる。溶融時の酸化の進行を抑制するためには、原料供給ホッパーを窒素でシールすることも好ましい。
【０１９３】  なお樹脂組成物は、前もって原料成分を溶融配合したペレットの形で成形機に供給してもよいし、ドライブレンドした各原料成分を成形機に供給してもよい。
【０１９４】  ＰＥＳおよび樹脂組成物が流入するホットランナー部分の温度は２２０〜３００℃の範囲が好ましく、２４０〜２８０℃がより好ましく、２５０〜２７０℃がさらに好ましい。ホットランナー部分の温度が２２０℃未満である場合、ＰＥＳが結晶化してホットランナー部分で固化するため、成形が困難となる場合がある。一方、ホットランナー部分の温度が３００℃を超える場合、熱可塑性樹脂（Ｂ）の酸化が進行し、樹脂組成物のガスバリア性および酸素掃去機能が低下する虞がある。同時に、着色やゲル化物による成形物の外観不良が生じ、あるいは分解ガスやゲル化物により流動性が不均一となりもしくは阻害されて、樹脂組成物層の欠落部分を生じることもある。極端な場合には、ゲル化物の発生により、射出成形が不可能となる。
【０１９５】  金型温度としては、０〜７０℃の範囲が好ましく、５〜５０℃がより好ましく、１０〜３０℃がさらに好ましい。これにより、パリソンのＰＥＳおよび樹脂組成物の結晶化が抑制され、均一な延伸性が確保されて、得られる多層容器の耐層間剥離性および透明性が向上し、形状の安定した成形物を得ることができる。金型温度が０℃未満である場合、金型の結露によりパリソンの外観が損なわれ、良好な成形物が得られない虞がある。また、金型温度が７０℃を超える場合、パリソンのＰＥＳおよび樹脂組成物の結晶化が抑制されず、延伸性が不均一となり、得られる成形物の耐層間剥離性および透明性が低下する上、意図した形に賦形された成形物を得ることが困難となる。
【０１９６】  こうして得られたパリソンにおいては、総厚みが２〜５ｍｍ、樹脂組成物層の厚みが合計で１０〜５００μｍであることが好ましい。
【０１９７】  上記のパリソンは、高温の状態で直接、またはブロックヒーター、赤外線ヒーター等の発熱体を用いて再加熱された後、延伸ブロー工程に送られる。加熱されたパリソンを、延伸ブロー工程において縦方向に１〜５倍に延伸した後、圧縮空気等で１〜４倍に延伸ブロー成形することにより、本発明の多層射出ブロー成形容器を製造することができる。パリソンの温度は、７５〜１５０℃が好ましく、８５〜１４０℃がより好ましく、９０〜１３０℃がさらにより好ましく、９５〜１２０℃が最も好ましい。パリソンの温度が１５０℃を超えると、ＰＥＳが結晶化しやすくなり、得られる容器が白化して外観が損なわれたり、容器の層間剥離が増加する場合がある。一方、パリソンの温度が７５℃未満であると、ＰＥＳにクレーズが生じ、パール調になって透明性が損なわれる場合がある。
【０１９８】  こうして得られる多層容器の胴部の総厚みは、一般的には１００〜２０００μｍ、好適には１５０〜１０００μｍであり、用途に応じて使い分けられる。このときの樹脂組成物層の合計厚みは、２〜２００μｍの範囲であることが好ましく、５〜１００μｍがより好ましい。
【０１９９】  このようにして本発明の樹脂組成物からなる層およびＰＥＳ層からなる多層容器が得られる。この容器は高い透明性を得ることが可能であり、かつガスバリア性および酸素掃去機能に極めて優れる。従って、酸素の存在により劣化しやすい内容物、例えば、食品、医薬品等の容器として有用である。特にビール等の飲料の容器として極めて有用である。
【実施例】
【０２００】  以下に、本発明を実施例によって具体的に説明するが、本発明はそれにより何ら限定されない。【０２０１】  本実施例における分析は次のようにして行った。【０２０２】  （１）ＥＶＯＨのエチレン含有量およびケン化度：
重水素化ジメチルスルホキシドを溶媒とした１Ｈ−ＮＭＲ（核磁気共鳴）測定（日本電子社製「ＪＮＭ−ＧＸ−５００型」を使用）により得られたスペクトルから算出した。【０２０３】  （２）ＥＶＯＨのリン酸根含有量：
試料とする乾燥チップ１０ｇを０．０１規定の塩酸水溶液５０ｍｌに投入し、９５℃で６時間撹拌した。撹拌後の水溶液を、イオンクロマトグラフィーを用いて定量分析し、リン酸根含有量をリン酸イオン（ＰＯ４３−）含有量として得た。クロマトグラフィーのカラムとしては（株）横川電機製のＣＩＳ−Ａ２３を使用し、溶離液としては２．５ｍＭの炭酸ナトリウムと１．０ｍＭの炭酸水素ナトリウムを含む水溶液を使用した。なお、定量に際してはリン酸水溶液で作製した検量線を用いた。【０２０４】  （３）ＥＶＯＨのナトリウム塩、カリウム塩およびマグネシウム塩含有量：
試料とする乾燥チップ１０ｇを０．０１規定の塩酸水溶液５０ｍｌに投入し、９５℃で６時間撹拌した。撹拌後の水溶液を、イオンクロマトグラフィーを用いて定量分析し、ナトリウム塩、カリウム塩およびマグネシウム塩含有量をそれぞれのカチオン含有量として金属換算の量で得た。クロマトグラフィーのカラムとして、（株）横河電機製のＩＣＳ−Ｃ２５を使用し、溶離液として５．０ｍＭの酒石酸と１．０ｍＭの２，６−ピリジンジカルボン酸を含む水溶液を使用した。なお、定量に際してはそれぞれの金属の塩化物の水溶液で作成した検量線を用いた。【０２０５】  （４）ＥＶＯＨの酸素透過速度：
ＥＶＯＨペレットを用いて、押出温度２１０℃にて押出成形を行い、厚み２０μｍのフィルムを得た。このフィルムをＥＶＯＨの融点よりも２０℃低い温度で１０分間熱処理した後、２０℃−６５％ＲＨに温湿度調節し、酸素透過量測定装置（モダンコントロール社製、ＯＸ−ＴＲＡＮ−１０／５０Ａ）を用いて酸素透過速度を測定した。ＥＶＯＨとして２種のＥＶＯＨの混合物を使用する場合は、２種のＥＶＯＨペレットを予めドライブレンドし、前記の方法に従ってフィルムを得、熱処理した後、酸素透過速度を測定した。融点を２つ持つＥＶＯＨ混合物については、熱処理温度は高い方の融点よりも２０℃低い温度とした。【０２０６】  （５）共重合体の数平均分子量、および共重合体のスチレンブロックの数平均分子量
共重合体の数平均分子量は、ゲルパーミュエーションクロマトグラフィー（ＧＰＣ）を用いてポリスチレン換算値として求めた。共重合体のスチレンブロックの数平均分子量は、第１のスチレンブロックの重合後にサンプリングした中間体を試料として、同様にＧＰＣを用いてポリスチレン換算値として求めた。【０２０７】  （６）共重合体のスチレン含有量、イソプレンブロックにおける構造式（Ｉ）で示される構造単位の割合および炭素−炭素二重結合含有量：
これらはいずれも重クロロホルムを溶媒とした１Ｈ−ＮＭＲ（核磁気共鳴）測定（日本電子社製「ＪＮＭ−ＧＸ−５００型」を使用）により得られたスペクトルから算出した。ここで、スチレン含有量とは、共重合体を構成する全単量体単位に対するスチレンの割合（モル％）である。イソプレンブロックにおける構造式（Ｉ）で示される構造単位の割合とは、イソプレン由来の全構造単位（１，４−イソプレン単位、３，４−イソプレン単位、および１，２−イソプレン単位）に対する、構造式（Ｉ）で示される構造単位（３，４−イソプレン単位および１，２−イソプレン単位）の割合（％）である。さらに、これらの結果から、炭素−炭素二重結合含有量を樹脂１ｇ中に含まれる二重結合のモル数（ｅｑ／ｇ）として算出した。【０２０８】  （７）メルトフローレート：
試料とする樹脂または樹脂組成物のチップを、メルトインデクサーＬ２４４（宝工業株式会社製）の内径９．５５ｍｍ、長さ１６２ｍｍのシリンダーに充填し、２１０℃で溶融した後、溶融した樹脂に対して、重さ２１６０ｇ、直径９．４８ｍｍのプランジャーを使用して均等に荷重をかけた。シリンダーの中央に設けた径２．１ｍｍのオリフィスより単位時間あたりに押出される樹脂量（ｇ／１０分）を測定し、これをメルトフローレートとした。【０２０９】  （８）屈折率：
試料とする樹脂のチップを、押出温度２１０℃にてフィルム押出成形に供して、厚み２０μｍの無延伸フィルムを得た。このフィルムの屈折率を、アッベの屈折率計（株式会社アタゴ社製４Ｔ型、株式会社東芝社製ＳＬ−Ｎａ−１ランプ）を用いて測定した。【０２１０】  （９）ヘイズ値（曇価）：
試料とする樹脂または樹脂組成物のチップを、押出温度２１０℃にてフィルム押出成形に供して、厚み２０μｍの無延伸フィルムを得た。このフィルムのヘイズ値を、ＡＳＴＭ  Ｄ１００３−６１に準じて、ポイック積分球式光線透過率・全光線反射率計（村上色彩技術研究所製「ＨＲ−１００型」）を用いて測定した。また、多層フィルムも同様に測定した。さらに、多層ボトルについては、ボトル胴部中央を円周上に４分割した４箇所について、各箇所における内部ヘイズ値を測定し、その平均値をボトルのヘイズ値（曇価）とした。【０２１１】  （１０）ＰＥＴの各構造単位の含有率：
重水素化トリフルオロ酢酸を溶媒とした１Ｈ−ＮＭＲ（核磁気共鳴）測定（日本電子社製「ＪＮＭ−ＧＸ−５００型」を使用）により得られたスペクトルから算出した。【０２１２】  （１１）ＰＥＴの極限粘度：
多層容器胴部のＰＥＴ層からサンプルのフィルム層を切り出し、フェノールとテトラクロルエタンの等重量混合溶媒に溶解させた。得られた溶液の粘度を、３０℃にてウベローデ型粘度計（林製作所製「ＨＲＫ−３型」）を用いて測定した。【０２１３】  （１２）ＰＥＴの融点およびガラス転移温度：
多層容器胴部のＰＥＴ層からサンプルのフィルム層を切り出し、ＪＩＳ  Ｋ７１２１に準じて、セイコー電子工業（株）製示差走査熱量計（ＤＳＣ）ＲＤＣ２２０／ＳＳＣ５２００Ｈ型を用いて測定した。２８０℃に試料を５分間保持した後、速度１００℃／分で３０℃まで降温し、５分間保持した後、速度１０℃／分で昇温して測定した。温度の校正にはインジウムと鉛を用いた。得られたチャートから、前記ＪＩＳでいう融解ピーク温度（Ｔｐｍ）および中間点ガラス転移温度（Ｔｍｇ）を求め、これを各々融点およびガラス転移温度とした。【０２１４】  実施例においては、ガスバリア性樹脂（Ａ）としてＥＶＯＨを使用した。実施例で使用したＥＶＯＨの物性を以下の表に示す。【０２１５】
【表２】
0005385494.tif 000011
【０２１６】  熱可塑性樹脂（Ｂ）として、以下のような方法によって調製したトリブロック共重合体（Ｂ−１）を使用した。【０２１７】  乾燥した窒素で浄化された攪拌式オートクレーブ中にシクロヘキサン６００体積部、Ｎ，Ｎ，Ｎ’，Ｎ’−テトラメチルエチレンジアミン（ＴＭＥＤＡ）０．１６体積部、および開始剤としてｎ−ブチルリチウム０．０９４体積部を投入した。温度を５０℃に昇温し、スチレンモノマーを４．２５体積部フィードし１．５時間重合させた。次に温度を３０℃に下げ、イソプレンを１２０体積部フィードし２．５時間重合させた。さらに再び温度を５０℃に昇温し、スチレンモノマーを４．２５体積部フィードし１．５時間重合させた。【０２１８】  得られた反応液に、酸化防止剤として２−ｔｅｒｔ−ブチル−６−（３−ｔｅｒｔ−ブチル−２−ヒドロキシ−５−メチルベンジル）−４−メチルフェニルアクリレートおよびペンタエリスリトールテトラキス（３−ラウリルチオプロピオネート）を、それぞれスチレンおよびイソプレンの合計量１００重量部に対して０．１５重量部ずつ加えた。反応液をメタノールに注いで生成物を沈殿させ、これを分離・乾燥して、酸化防止剤が添加されたトリブロック共重合体（Ｂ−１）を得た。【０２１９】  得られたスチレン−イソプレン−スチレントリブロック共重合体（Ｂ−１）の数平均分子量は８５０００、共重合体中のスチレンブロックの分子量はそれぞれ８５００、スチレン含有量は１４モル％、イソプレンブロックにおける構造式（Ｉ）で示される構造単位の割合は、５５％であった。また、共重合体の炭素−炭素二重結合含有量は０．０１４ｅｑ／ｇであり、メルトフローレート（２１０℃−２１６０ｇ荷重）は７．７ｇ／１０分であった。共重合体（Ｂ−１）中には、２−ｔｅｒｔ−ブチル−６−（３−ｔｅｒｔ−ブチル−２−ヒドロキシ−５−メチルベンジル）−４−メチルフェニルアクリレート０．１２重量％およびペンタエリスリトールテトラキス（３−ラウリルチオプロピオネート）０．１２重量％が含まれていた。この共重合体（Ｂ−１）の屈折率は１．５３１、ヘイズ値（曇価）は１．０％、イソプレンブロックに由来するｔａｎδ主分散ピーク温度は−３℃であった。【０２２０】  相容化剤（Ｃ）として、以下の様な方法によって調製した共重合体を使用した。【０２２１】  相容化剤（Ｃ−１）の製造：
攪拌機、窒素導入管、冷却器および蒸留器を備えた反応槽に、スチレン−水添ブタジエン−スチレントリブロック共重合体（旭化成株式会社製「タフテック（登録商標）」Ｈ１０６２）を５００重量部、およびデカリンを１５００重量部仕込み、反応槽を窒素置換した後、温度を１３０℃に設定し、攪拌して共重合体を溶解させた。さらに反応槽にボラン−トリエチルアミン錯体５７．５重量部およびホウ酸１，３−ブタンジオールエステル１４３重量部の混合液を加えた。５分間攪拌した後、一旦攪拌を止め、反応槽の温度を２００℃に昇温した。昇温後、しばらくすると溶液全体がゲル化し、次に壁面から徐々にゲルの溶解が進行した。攪拌可能になった時点で再び攪拌を開始し、反応槽中のゲルが完全に消失してからさらに１時間攪拌を続けた。冷却器を蒸留器に切り替え、反応槽の温度を２２０℃まで昇温し、常圧で蒸留を開始し、留出物がなくなるまで蒸留を続けた。得られた反応液を冷却し、アセトンに注いで生成物を沈殿させて分離し、１２０℃で１晩真空乾燥して、トリブロック共重合体（Ｃ−１）を得た。この共重合体を、重パラキシレン：重クロロホルム：エチレングリコール＝８：２：０．０２の比率の混合溶媒に溶解させて１Ｈ−ＮＭＲ測定（５００ＭＨｚ）に供したところ、該共重合体のボロン酸１，３−ブタンジオールエステル基量は２２０μｅｑ／ｇであった。【０２２２】  相容化剤（Ｃ−２）の製造：
スチレン−水添ブタジエン−スチレントリブロック共重合体（重量平均分子量１００４００、スチレン／水添ブタジエン＝１８／８２（重量比）、ブタジエン単位の１，２−結合／１，４−結合モル比＝４７／５３、ブタジエン単位の水添率９７％、二重結合量４３０μｅｑ／ｇ、メルトインデックス５ｇ／１０分（２３０℃、２１６０ｇ荷重）、密度０．８９ｇ／ｃｍ３）を、投入口を１Ｌ／分の窒素で置換しながら７ｋｇ／時の速度で二軸押出機に供給した。次に、液体フィーダー１よりボラン−トリエチルアミン錯体（ＴＥＡＢ）とホウ酸１，３−ブタンジオールエステル（ＢＢＤ）の混合液（ＴＥＡＢ／ＢＢＤ＝２９／７１、重量比）を０．６ｋｇ／時の速度で、液体フィーダー２より１，３−ブタンジオールを０．４ｋｇ／時の速度で供給し、連続的に混練した。混練の間、ベント１およびベント２のゲージが約２０ｍｍＨｇを示すように圧力を調節した。その結果、吐出口から７ｋｇ／時の速度で、ボロン酸１，３−ブタンジオールエステル基（ＢＢＤＥ）を含有するトリブロック共重合体（Ｃ−２）が得られた。この共重合体のボロン酸１，３−ブタンジオールエステル基量は２１０μｅｑ／ｇであった。【０２２３】  なお、反応に使用した二軸押出機の構成、運転条件は下記のとおりである。
同方向二軸押出機ＴＥＭ−３５Ｂ（東芝機械製）
スクリュ径    ：３７ｍｍφ
Ｌ／Ｄ          ：５２（１５ブロック）
液体フィーダー  ：Ｃ３（液体フィーダー１）、Ｃ１１（液体フィーダー２）
ベント位置      ：Ｃ６（ベント１）、Ｃ１４（ベント２）
スクリュ構成    ：Ｃ５−Ｃ６間，Ｃ１０−Ｃ１１間およびＣ１２の位置にシールリングを使用
温度設定        ：Ｃ１            水冷
Ｃ２〜Ｃ３      ２００℃
Ｃ４〜Ｃ１５    ２５０℃
ダイ            ２５０℃
スクリュ回転数  ：４００ｒｐｍ【０２２４】  熱可塑性ポリエステルとして、二酸化ゲルマニウムを触媒とした重合により得られたポリエチレンテレフタレート（ＰＥＴ）を使用した。該ＰＥＴにおけるテレフタル酸単位、エチレングリコール単位、およびジエチレングリコール単位の含有率はそれぞれ５０．０モル％、４８．９モル％、１．１モル％であった。また、極限粘度は０．８３ｄｌ／ｇ、融点およびガラス転移温度はそれぞれ２５２℃、８０℃であった。【０２２５】実施例１
トリブロック共重合体（Ｂ−１）７１．４重量部、相容化剤（Ｃ−１）２８．６重量部およびステアリン酸コバルト（ＩＩ）３．０３００重量部（コバルト原子として０．２８５７重量部）をドライブレンドし、３０ｍｍφ二軸押出機（（株）日本製鋼所製ＴＥＸ−３０ＳＳ−３０ＣＲＷ−２Ｖ）を用い、２００℃でスクリュー回転数３００ｒｐｍ、押出樹脂量２５ｋｇ／時間の条件でシリンダー内を窒素パージしながら押出してペレット化した。３０℃で８時間減圧乾燥を行いトリブロック共重合体（Ｂ−１）、相容化剤（Ｃ−１）およびステアリン酸コバルトからなる樹脂組成物ペレットを得た。【０２２６】  得られた樹脂組成物ペレットを用いて、押出温度２１０℃にて押出成形を行い、厚み２０μｍのフィルム（第１の単層フィルム）を得た。このフィルムのヘイズ値は１．８％であった。このフイルム０．９ｍ２（０．２ｍ×４．５ｍ；表面積１．８ｍ２）をフィルム製膜の５時間後にロール状に巻いて、２０℃、６５％ＲＨの空気を満たしておいた内部容量３７５ｍｌの三角フラスコに入れた。三角フラスコ中の空気は、体積比で２１：７９の酸素および窒素を含有していた。三角フラスコの口を、エポキシ樹脂を用いて、アルミニウム層を含む多層シートで封じてから、２０℃で放置した。封入２日後、４日後および８日後の内部の空気をシリンジでサンプリングし、この空気の酸素濃度をガスクロマトグラフィーを用いて測定した。測定時に多層シートに空いた細孔は、エポキシ樹脂を用いてその都度封じた。測定によって得られた酸素と窒素の体積比から、酸素の減少量（酸素吸収量）を計算したところ、図１に示す結果を得た。２日後と８日後の測定結果から算出した、フィルムの酸素吸収速度は６７ｍｌ／ｍ２・ｄａｙであった。【０２２７】  表２に示すＥＶＯＨ（Ａ−１１）９３重量部および上記の樹脂組成物７．２１２１重量部をドライブレンドし、３０ｍｍφ二軸押出機（（株）日本製鋼所製ＴＥＸ−３０ＳＳ−３０ＣＲＷ−２Ｖ）を用い、２１０℃でスクリュー回転数３００ｒｐｍ、押出樹脂量２５ｋｇ／時間の条件で押出してペレット化し、３０℃で１６時間減圧乾燥を行い樹脂組成物ペレットを得た。この樹脂組成物のメルトフローレート（２１０℃、２１６０ｇ荷重）は１３．１ｇ／１０分であった。樹脂組成物ペレットの破断面を電子顕微鏡で観察したところ、トリブロック共重合体（Ｂ−１）のおおむね１μｍ以下の粒子が、ＥＶＯＨからなるマトリックス中に分散していた。【０２２８】  この樹脂組成物から、上記と同様にして厚み２０μｍのフィルム（第２の単層フィルム）を得て、ヘイズ値を測定したところ、１．３％であった。また、酸素吸収量を測定したところ、図２に示す結果を得た。フィルムの酸素吸収速度は１．２３８ｍｌ／ｍ２・ｄａｙであった。【０２２９】  次に、得られたフィルムの両面に、厚さ２０μｍの延伸ポリプロピレンフィルム（東セロ株式会社製ＯＰ−＃２０  Ｕ−１）を、ウレタン系接着剤（東洋モートン製、商品名：ＡＤ３３５Ａ）と硬化剤（東洋モートン製、商品名：Ｃａｔ−１０）のトルエン／メチルエチルケトン混合溶液（重量比１：１）を使用して積層し、多層フィルムを得た。この多層フィルムのヘイズ値は２．７％であった。この多層フィルムを２０℃−８５％ＲＨに温湿度調節し、製膜後２４時間経過した時点を０として、酸素透過量測定装置（モダンコントロール社製、ＯＸ−ＴＲＡＮ−１０／５０Ａ）を用いて酸素透過速度を１０００時間測定したところ、図３に示す結果を得た。【０２３０】  次に、上記樹脂組成物ペレットと、前述のＰＥＴとを原料とし、日精ＡＳＢ製共射出延伸ブロー成形機（ＡＳＢ−５０ＨＴ型５００ｍｌ）を使用して、ＰＥＴ／樹脂組成物／ＰＥＴの２種３層のパリソンを成形した。このとき、ＰＥＴ側射出機温度は２９０℃、樹脂組成物側射出機温度は２０５℃、ＰＥＴと樹脂組成物とが合流するホットランナーブロック部の温度は２５５℃、射出金型コア温度は１５℃、射出金型キャビティー温度は１５℃であった。また、サイクルタイムは４０秒であった。その後、コーポプラスト（ＣＯＲＰＯＰＬＡＳＴ）社製延伸ブロー成形機（ＬＢ０１）を使用し、パリソンの表面温度を１０５℃に加熱して延伸ブロー成形を行い、胴部における平均厚みが内層ＰＥＴ１００μｍ、中間層樹脂組成物１５μｍ、外層ＰＥＴ１５０μｍであって、ボトル底部がシャンペンボトル型の２種３層の多層射出ブロー成形ボトルを製造した。このボトルのヘイズ値は３．０％であった。【０２３１】  得られたボトルを、ボトル外部２０℃−６５％ＲＨ、ボトル内部２０℃−１００％ＲＨに温湿度調整し、酸素透過量測定装置（モダンコントロール社製、ＯＸ−ＴＲＡＮ−１０／５０Ａ）を使用して、成形１０日後の容器１個当たりの酸素透過速度を測定したところ、０．００ｍｌ／ｃｏｎｔａｉｎｅｒ・ｄａｙ・ａｔｍであった。【０２３２】  これとは別に、ボトルに内容物として水を充填し、常圧下で密栓した。このボトル胴部を垂直にした状態で５０ｃｍの高さから、水平なコンクリート製プレート上に、ボトル底部を下向きにして一回のみ自然落下させた。１種類のボトルにつき１００本の試験を行い、デラミネーションを生じたボトルの本数Ｎｄから、下記式によりデラミネーション発生率Ｒｄ（％）を算出したところ、７％であった。【０２３３】      Ｒｄ  ＝  （Ｎｄ／１００）×１００【０２３４】実施例２
実施例１で使用したトリブロック共重合体（Ｂ−１）７１．４重量部および相容化剤（Ｃ−１）２８．６重量部をドライブレンドし、３０ｍｍφ二軸押出機（（株）日本製鋼所製ＴＥＸ−３０ＳＳ−３０ＣＲＷ−２Ｖ）を用い、シリンダー内を窒素パージしながら、２００℃でスクリュー回転数３００ｒｐｍ、押出樹脂量２５ｋｇ／時間の条件で押出してペレット化した。３０℃で８時間減圧乾燥を行いトリブロック共重合体（Ｂ−１）と相容化剤（Ｃ−１）とからなる樹脂組成物ペレットを得た。【０２３５】  この樹脂組成物から、実施例１と同様にして厚み２０μｍのフィルムを得て、ヘイズ値を測定したところ、１．６％であった。【０２３６】  実施例１で使用したＥＶＯＨ（Ａ−１１）７４．４重量部、表２に示すＥＶＯＨ（Ａ−２１）１８．６重量部、上記のトリブロック共重合体（Ｂ−１）と相容化剤（Ｃ−１）とからなる樹脂組成物７重量部、およびステアリン酸コバルト（ＩＩ）０．２１２１重量部（コバルト原子として０．０２００重量部）を用いて、実施例１と同様にして樹脂組成物を得た。この樹脂組成物のメルトフローレート（２１０℃、２１６０ｇ荷重）は１２．８ｇ／１０分であった。樹脂組成物ペレットの破断面を電子顕微鏡で観察したところ、トリブロック共重合体（Ｂ−１）のおおむね１μｍ以下の粒子が、ＥＶＯＨからなるマトリックス中に分散していた。【０２３７】  この樹脂組成物から、実施例１と同様にして厚み２０μｍのフィルムを得て、ヘイズ値を測定したところ、１．２％であった。また、酸素吸収量を測定したところ、図２に示す結果を得た。フィルムの酸素吸収速度は１．４７５ｍｌ／ｍ２・ｄａｙであった。次に、実施例１と同様にして多層フィルムを作製し、ヘイズ値を測定したところ、２．５％であった。また、酸素透過速度を経時的に測定したところ、図３に示す結果を得た。【０２３８】  さらに、実施例１と同様にしてボトルを作製し、ヘイズ値を測定したところ、２．８％であった。このボトルの酸素透過速度を実施例１と同様にして測定したところ、０．００ｍｌ／ｃｏｎｔａｉｎｅｒ・ｄａｙ・ａｔｍであった。実施例１と同様にして落下試験を行ったところ、デラミネーション発生率は１％であった。【０２３９】実施例３
実施例２において、ＥＶＯＨ（Ａ−１１）の代わりに表２に示すＥＶＯＨ（Ａ−１２）を使用した以外は、実施例２と同様にして樹脂組成物を得た。この樹脂組成物のメルトフローレート（２１０℃、２１６０ｇ荷重）は９．２ｇ／１０分であった。樹脂組成物ペレットの破断面を電子顕微鏡で観察したところ、トリブロック共重合体（Ｂ−１）のおおむね１μｍ以下の粒子が、ＥＶＯＨからなるマトリックス中に分散していた。【０２４０】  この樹脂組成物から、実施例１と同様にして厚み２０μｍのフィルムを得て、ヘイズ値を測定したところ、１．４％であった。また、酸素吸収量を測定したところ、図２に示す結果を得た。フィルムの酸素吸収速度は０．９３８ｍｌ／ｍ２・ｄａｙであった。次に、実施例１と同様にして多層フィルムを作製し、ヘイズ値を測定したところ、２．７％であった。また、酸素透過速度を経時的に測定したところ、図３に示す結果を得た。【０２４１】  さらに、実施例１と同様にしてボトルを作製し、ヘイズ値を測定したところ、２．９％であった。このボトルの酸素透過速度を実施例１と同様にして測定したところ、０．００ｍｌ／ｃｏｎｔａｉｎｅｒ・ｄａｙ・ａｔｍであった。実施例１と同様にして落下試験を行ったところ、デラミネーション発生率は３％であった。【０２４２】実施例４
実施例３において、相容化剤（Ｃ−１）の代わりに相容化剤（Ｃ−２）を使用した以外は、実施例３と同様にして樹脂組成物を得た。この樹脂組成物のメルトフローレート（２１０℃、２１６０ｇ荷重）は９．２ｇ／１０分であった。樹脂組成物ペレットの破断面を電子顕微鏡で観察したところ、トリブロック共重合体（Ｂ−１）のおおむね１μｍ以下の粒子が、ＥＶＯＨからなるマトリックス中に分散していた。【０２４３】  この樹脂組成物から、実施例１と同様にして厚み２０μｍのフィルムを得て、ヘイズ値を測定したところ、１．４％であった。また、酸素吸収量を測定したところ、図２に示す結果を得た。フィルムの酸素吸収速度は１．０４４ｍｌ／ｍ２・ｄａｙであった。次に、実施例１と同様にして多層フィルムを作製し、ヘイズ値を測定したところ、２．８％であった。また、酸素透過速度を経時的に測定したところ、図３に示す結果を得た。【０２４４】  さらに、実施例１と同様にしてボトルを作製し、ヘイズ値を測定したところ、３．０％であった。このボトルの酸素透過速度を実施例１と同様にして測定したところ、０．００ｍｌ／ｃｏｎｔａｉｎｅｒ・ｄａｙ・ａｔｍであった。実施例１と同様にして落下試験を行ったところ、デラミネーション発生率は２％であった。【０２４５】比較例１
ＥＶＯＨ（Ａ−１１）を単独で用い、実施例１と同様にして厚み２０μｍのフィルムを得た。このフィルムの酸素吸収量を測定したところ、図２に示す結果を得た。フィルムの酸素吸収速度は０．０００ｍｌ／ｍ２・ｄａｙであった。次に、実施例１と同様にして多層フィルムを作製し、ヘイズ値を測定したところ、２．１％であった。また、酸素透過速度を経時的に測定したところ、図３に示す結果を得た。【０２４６】  さらに、実施例１と同様にしてボトルを作製し、ヘイズ値を測定したところ、２．１％であった。このボトルの酸素透過速度を実施例１と同様にして測定したところ、０．０３ｍｌ／ｃｏｎｔａｉｎｅｒ・ｄａｙ・ａｔｍであった。実施例１と同様にして落下試験を行ったところ、デラミネーション発生率は１０％であった。【０２４７】比較例２
実施例１で使用したＥＶＯＨ（Ａ−１１）９５重量部、トリブロック共重合体（Ｂ−１）５重量部およびステアリン酸コバルト（ＩＩ）０．２１２１重量部（コバルト原子として０．０２００重量部）を用いて、実施例１と同様にして樹脂組成物を得た。この樹脂組成物のメルトフローレート（２１０℃、２１６０ｇ荷重）は１３．５ｇ／１０分であった。樹脂組成物ペレットの破断面を電子顕微鏡で観察したところ、トリブロック共重合体（Ｂ−１）のおおむね１〜２μｍの粒子が、ＥＶＯＨからなるマトリックス中に分散していた。【０２４８】  この樹脂組成物から、実施例１と同様にして厚み２０μｍのフィルムを得て、ヘイズ値を測定したところ、１．５％であった。また、酸素吸収量を測定したところ、図２に示す結果を得た。フィルムの酸素吸収速度は１．１１７ｍｌ／ｍ２・ｄａｙであった。次に、実施例１と同様にして多層フィルムを作製し、ヘイズ値を測定したところ、２．９％であった。また、酸素透過速度を経時的に測定したところ、図３に示す結果を得た。【０２４９】  さらに、実施例１と同様にしてボトルを作製し、ヘイズ値を測定したところ、３．３％であった。このボトルの酸素透過速度を実施例１と同様にして測定したところ、０．００ｍｌ／ｃｏｎｔａｉｎｅｒ・ｄａｙ・ａｔｍであった。実施例１と同様にして落下試験を行ったところ、デラミネーション発生率は５２％であった。【０２５０】比較例３
ＥＶＯＨ（Ａ−１１）の代わりにＥＶＯＨ（Ａ−１２）を単独で用いた以外は、比較例１と同様にして厚み２０μｍのフィルムを得た。このフィルムの酸素吸収量を測定したところ、図２に示す結果を得た。フィルムの酸素吸収速度は０．０００ｍｌ／ｍ２・ｄａｙであった。次に、実施例１と同様にして多層フイルムを作製し、ヘイズ値を測定したところ、２．０％であった。また、酸素透過速度を経時的に測定したところ、図３に示す結果を得た。【０２５１】  さらに、実施例１と同様にしてボトルを作製し、ヘイズ値を測定したところ、２．０％であった。このボトルの酸素透過速度を実施例１と同様にして測定したところ、０．０２ｍｌ／ｃｏｎｔａｉｎｅｒ・ｄａｙ・ａｔｍであった。実施例１と同様にして落下試験を行ったところ、デラミネーション発生率は１１％であった。【０２５２】比較例４
ＥＶＯＨ（Ａ−１１）の代わりにＥＶＯＨ（Ａ−１２）を用いた以外は、比較例２と同様にして樹脂組成物を得た。この樹脂組成物のメルトフローレート（２１０℃、２１６０ｇ荷重）は１０．０ｇ／１０分であった。樹脂組成物ペレットの破断面を電子顕微鏡で観察したところ、トリブロック共重合体（Ｂ−１）のおおむね１〜２μｍの粒子が、ＥＶＯＨからなるマトリックス中に分散していた。【０２５３】  この樹脂組成物から、実施例１と同様にして厚み２０μｍのフィルムを得て、ヘイズ値を測定したところ、１．４％であった。また、酸素吸収量を測定したところ、図２に示す結果を得た。フィルムの酸素吸収速度は０．７００ｍｌ／ｍ２・ｄａｙであった。次に、実施例１と同様にして多層フィルムを作製し、ヘイズ値を測定したところ、２．９％であった。また、酸素透過速度を経時的に測定したところ、図３に示す結果を得た。【０２５４】  さらに、実施例１と同様にしてボトルを作製し、ヘイズ値を測定したところ、３．４％であった。このボトルの酸素透過速度を実施例１と同様にして測定したところ、０．００ｍｌ／ｃｏｎｔａｉｎｅｒ・ｄａｙ・ａｔｍであった。実施例１と同様にして落下試験を行ったところ、デラミネーション発生率は８５％であった。【０２５５】  上記の樹脂組成物の構成を表３に、各種評価の結果を表４にまとめて示す。【０２５６】
【表３】
0005385494.tif 000012
【０２５７】
【表４】
0005385494.tif 000013
【発明の効果】
【０２５８】  本発明によれば、優れた酸素掃去機能を有する樹脂組成物が得られる。該樹脂組成物は取り扱いが容易であり、任意の形状に成形することができる。特に、該樹脂組成物からなる容器は、優れたガスバリア性、防湿性、保香性、およびフレーバーバリア性を有するのみならず、耐衝撃剥離性に優れており、また、外観、特に高い透明性を得ることが可能であるため、酸素に対し感受性が高く劣化し易い製品、特に食品、飲料、医薬品、化粧品等の容器として有用である。
【図面の簡単な説明】
【図１】  実施例１の第１の単層フィルムの酸素吸収量を時間に対してプロットしたグラフである。
【図２】  実施例１〜４および比較例１〜４の単層フィルムの酸素吸収量を時間に対してプロットしたグラフである。ただし、実施例１は第２の単層フィルムの結果である。
【図３】  実施例１〜４および比較例１〜４の多層フィルムの酸素透過速度を時間に対してプロットしたグラフである。
【図１】
0005385494.tif 000015
【図２】
0005385494.tif 000016
【図３】
0005385494.tif 000017